(57)【特許請求の範囲】
【請求項１】
（Ａ）染料、（Ｂ）溶剤及び（Ｃ）バインダー樹脂を含有し、
（Ａ）染料が、下記式（Ｉ）で表される化合物を含有する、着色樹脂組成物。
【化１】
0005915526.tif 000068
（上記式（Ｉ）中、（Ｚ１）ｍ１−は、ｍ１価のジスルホニルイミドアニオンを表す。
ｍ１は１〜４の整数を表す。
Ｒ１〜Ｒ６は、各々独立に、水素原子、置換基を有していてもよい炭素数１〜８のアルキル基、又は置換基を有していてもよい芳香族環基を表す。隣接するＲ１〜Ｒ６同士が連結して環を形成してもよく、該環は、置換基を有していてもよい。
Ｒ７及びＲ８は、水素原子、又は任意の置換基を表す。
Ｒ７及びＲ８は、互いに連結して環を形成していてもよく、該環は置換基を有していてもよい。
また、上記式（Ｉ）中のベンゼン環は、更に任意の置換基を有していてもよい。
Ｒ１０１及びＲ１０２は、水素原子、置換基を有していてもよい炭素数１〜８のアルキル基、置換基を有していてもよい炭素数２〜６のアルケニル基、置換基を有していてもよい芳香族環基、又はフッ素原子を表す。
Ｒ１０１とＲ１０２は、互いに連結して環を形成していてもよく、該環は置換基を有していてもよい。
尚、一分子中に複数の下記式（Ｉ）ＣＡで表されるカチオン
【化２】
0005915526.tif 000069
が含まれる場合、それらは同じ構造であっても、異なる構造であってもよい。）
【請求項２】
前記Ｒ８が、置換基を有していてもよい炭素数１〜８のアルキル基である、請求項１に記載の着色樹脂組成物。
【請求項３】
前記Ｒ７が、水素原子である、請求項１又は２に記載の着色樹脂組成物。
【請求項４】
前記Ｒ１０１とＲ１０２とが連結して環の一部を構成する、請求項１乃至３のいずれか１項に記載の着色樹脂組成物。
【請求項５】
前記式（Ｉ）で表される化合物が、下記式（Ｉ−１）で表される化合物である、請求項１乃至４のいずれか１項に記載の着色樹脂組成物。
【化３】
0005915526.tif 000070
（上記式（Ｉ−１）中、Ｒ１〜Ｒ８、Ｒ１０１及びＲ１０２は、前記式（Ｉ）における定義と同義である。
上記式（Ｉ−１）中のベンゼン環は、更に任意の置換基を有していてもよい。
Ｒ２１及びＲ２２は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。
尚、Ｒ２１及びＲ２２は、互いに連結して環を形成していてもよく、該環は置換基を有していてもよい。）
【請求項６】
前記Ｒ２１及びＲ２２の少なくとも一つが、フッ素原子を含有する基である、請求項５に記載の着色樹脂組成物。
【請求項７】
前記式（Ｉ）で表される化合物を、全固形分中１重量％以上の割合で含有する、請求項１乃至６のいずれか１項に記載の着色樹脂組成物。
【請求項８】
（Ａ）染料、（Ｂ）溶剤及び（Ｃ）バインダー樹脂を含有し、
（Ａ）染料が、下記式（ＩＩ）で表される化合物を含有する、着色樹脂組成物。
【化４】
0005915526.tif 000071
（上記式（ＩＩ）中、（Ｚ２）ｍ２−は、ｍ２価のジスルホニルイミドアニオンを表す。
ｍ２は１〜４の整数を表す。
Ｒ１１〜Ｒ１６は、各々独立に、水素原子、置換基を有していてもよいアルキル基、又は置換基を有していてもよい芳香族環基を示す。
隣接するＲ１１〜Ｒ１６同士が連結して環を形成していてもよく、該環は、置換基を有していてもよい。
Ｒ１７及びＲ１８は、各々独立に、水素原子、又は任意の置換基を表す。
Ｒ１７及びＲ１８は、互いに連結して環を形成していてもよく、該環は置換基を有していてもよい。
又、上記式（ＩＩ）中のベンゼン環及びインドール環は更に任意の置換基を有していてもよい。
尚、１分子中に複数の下記式（ＩＩ）ＣＡで表されるカチオン
【化５】
0005915526.tif 000072
が含まれる場合、それらは同じ構造であっても、異なる構造であってもよい。）
【請求項９】
前記式（ＩＩ）で表される化合物が、下記式（ＩＩ−１）で表される化合物である、請求項８に記載の着色樹脂組成物。
【化６】
0005915526.tif 000073
（上記式（ＩＩ−１）中、Ｒ１１〜Ｒ１８は、前記式（ＩＩ）における定義と同様である。
上記式（ＩＩ−１）中のベンゼン環及びインドール環は、更に任意の置換基を有していてもよい。
Ｒ３１及びＲ３２は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。
尚、Ｒ３１及びＲ３２は、互いに連結して環を形成していてもよく、該環は置換基を有していてもよい。）
【請求項１０】
前記、Ｒ３１及びＲ３２の少なくとも一つが、フッ素原子を含有する基である、請求項９に記載の着色樹脂組成物。
【請求項１１】
（Ａ）染料、（Ｂ）溶剤及び（Ｃ）バインダー樹脂を含有し、
（Ａ）染料が、カチオンとアニオンからなる対イオンを含有し、
前記カチオンが、下記式（Ｉ−２）ＣＡで表され、
前記アニオンの分子量が１５０以上、６００以下で、且つ
前記対イオンが、下記式（１）〜（３）の関係を満たす、着色樹脂組成物。
【化７】
0005915526.tif 000074
（上記式（Ｉ−２）ＣＡ中、Ｒ６１〜Ｒ６６は、各々独立に、水素原子、置換基を有していてもよい炭素数１〜８のアルキル基、又は置換基を有していてもよい芳香族環基を表す。
隣接するＲ６１〜Ｒ６６同士が連結して環を形成してもよく、該環は置換基を有していてもよい。
Ｒ６７及びＲ６８は、水素原子、又は任意の置換基を表す。
Ｒ６７及びＲ６８は、互いに連結して環を形成していてもよく、該環は置換基を有していてもよい。
また、上記式（Ｉ−２）ＣＡ中のベンゼン環は、更に任意の置換基を有していてもよい。
Ｒ６０１及びＲ６０２は、水素原子、置換基を有していてもよい炭素数１〜８のアルキル基、置換基を有していてもよい炭素数２〜６のアルケニル基、置換基を有していてもよい芳香族環基、又はフッ素原子を表す。
Ｒ６０１とＲ６０２は、互いに連結して環を形成していてもよく、該環は置換基を有していてもよい。）
【数１】
0005915526.tif 000075
（上記式中、
ＩＰｃａｔｉｏｎは、前記カチオンのイオン化ポテンシャル（ｈａｒｔｒｅｅ）を表し、
ＥＡｃａｔｉｏｎは、前記カチオンの電子親和力（ｈａｒｔｒｅｅ）を表し、
ＩＰａｎｉｏｎは、前記アニオンのイオン化ポテンシャル（ｈａｒｔｒｅｅ）を表し、
ＥＡａｎｉｏｎは、前記アニオンの電子親和力（ｈａｒｔｒｅｅ）を表す。）
【請求項１２】
（Ａ）染料、（Ｂ）溶剤及び（Ｃ）バインダー樹脂を含有し、
（Ａ）染料が、カチオンとアニオンからなる対イオンを含有し、
前記カチオンが、下記式（ＩＩ−２）ＣＡで表され、
前記アニオンの分子量が１５０以上、６００以下で、且つ
前記対イオンが、下記式（１）〜（３）の関係を満たす、着色樹脂組成物。
【化８】
0005915526.tif 000076
（上記式（ＩＩ−２）ＣＡ中、Ｒ７１〜Ｒ７６は、各々独立に、水素原子、置換基を有していてもよいアルキル基、又は置換基を有していてもよい芳香族環基を表す。
隣接するＲ７１〜Ｒ７６同士が、連結して環を形成していてもよく、該環は置換基を有していてもよい。
Ｒ７７及びＲ７８は、各々独立に、水素原子、又は任意の置換基を表す。
Ｒ７７及びＲ８８は、互いに連結して環を形成していてもよく、該環は置換基を有していてもよい。
又、上記式（ＩＩ−２）ＣＡ中のベンゼン環及びインドール環は更に任意の置換基を有していてもよい。）
【数２】
0005915526.tif 000077
（上記式中、
ＩＰｃａｔｉｏｎは、前記カチオンのイオン化ポテンシャル（ｈａｒｔｒｅｅ）を表し、
ＥＡｃａｔｉｏｎは、前記カチオンの電子親和力（ｈａｒｔｒｅｅ）を表し、
ＩＰａｎｉｏｎは、前記アニオンのイオン化ポテンシャル（ｈａｒｔｒｅｅ）を表し、
ＥＡａｎｉｏｎは、前記アニオンの電子親和力（ｈａｒｔｒｅｅ）を表す。）
【請求項１３】
（Ｂ）溶剤が、プロピレングリコールモノメチルエーテルを含む、請求項１乃至１２のいずれか１項に記載の着色樹脂組成物。
【請求項１４】
（Ｃ）バインダー樹脂の酸価が、１５〜１５０ｍｇ−ＫＯＨ／ｇである、請求項１乃至１３のいずれか１項に記載の着色樹脂組成物。
【請求項１５】
（Ｃ）バインダー樹脂が、以下の樹脂（Ｃ−１）である、請求項１乃至１４のいずれか１項に記載の着色樹脂組成物。
（Ｃ−１）：エポキシ基含有（メタ）アクリレートと、他のラジカル重合性単量体との共重合体に対し、該共重合体が有するエポキシ基の少なくとも一部に不飽和一塩基酸を付加した樹脂、又は該付加反応により生じた水酸基の少なくとも一部に多塩基酸無水物を付加した、アルカリ可溶樹脂。
【請求項１６】
更に、（Ｄ）重合性モノマーを含有する、請求項１〜１５のいずれか一項に記載の着色樹脂組成物。
【請求項１７】
更に、（Ｅ）光重合開始成分及び熱重合開始成分のうち少なくとも１つを含有する、請求項１〜１６のいずれか一項に記載の着色樹脂組成物。
【請求項１８】
更に、（Ｆ）顔料を含有する、請求項１〜１７のいずれか一項に記載の着色樹脂組成物。
【請求項１９】
請求項１〜１８のいずれか１項に記載の着色樹脂組成物からなる、カラーフィルター用青色樹脂組成物。
【請求項２０】
請求項１〜１８のいずれか一項に記載の着色樹脂組成物を用いて形成される画素を有する、カラーフィルタ。
【請求項２１】
請求項２０に記載のカラーフィルタを有する、液晶表示装置。
【請求項２２】
請求項２０に記載のカラーフィルタを有する、有機ＥＬディスプレイ。
【発明の詳細な説明】
【技術分野】
【０００１】
本発明は、着色樹脂組成物、カラーフィルタ、液晶表示装置及び有機ＥＬディスプレイに存する。
【背景技術】
【０００２】
近年、フラットパネルディスプレイとして、カラーの液晶表示装置や有機ＥＬ（Ｏｒｇａｎｉｃ  Ｅｌｅｃｔｒｏ  Ｌｕｍｉｎｅｓｃｅｎｃｅ）ディスプレイが注目されており、これらのディスプレイにはカラーフィルタが用いられている。
例えば、カラー液晶表示装置には、一例として、ブラックマトリックス、複数の色（通常、赤（Ｒ）、緑（Ｇ）、青（Ｂ）の３原色）からなる着色層、透明電極および配向層を備えたカラーフィルタ基板と、薄膜トランジスタ（ＴＦＴ素子）、画素電極および配向層を備えた対向電極基板と、これら両基板を所定の間隙をもたせて対向させ、シール部材で密封して、上記間隙に液晶材料を注入して形成された液晶層とから概略構成された透過型の液晶表示装置がある。また、上記のカラーフィルタの基板と着色層との間に反射層を設けた反射型の液晶表示装置もある。【０００３】
有機ＥＬディスプレイは、原理的には、陽極と陰極との間に有機ＥＬ発光層をはさんだ構造の有機ＥＬ素子を有するものであるが、実際に、有機ＥＬ素子を用いてカラー表示の可能な有機ＥＬディスプレイとするには、（１）三原色の各色をそれぞれ発光する有機ＥＬ素子どうしを配列する方式、（２）白色光に発光する有機ＥＬ素子を三原色のカラーフィルタ層と組み合わせる方式、並びに（３）青色発光する有機ＥＬ素子と、青→緑、および青→赤にそれぞれ色変換する色変換層（ＣＣＭ層）とを組み合わせるＣＣＭ方式等がある。【０００４】
（１）の方式は言うまでもなく、各色の有機ＥＬ素子を使用するため、高い色再現性を発現し得るのが特徴である。従って、各色の有機ＥＬ素子に対応してカラーフィルタを載置することにより、色再現性の向上や、反射光を吸収することによるコントラスト向上が期待できるため、有望な方式の一つとされている。
また、（２）の白色有機ＥＬとカラーフィルタとの組み合わせ方式および（３）のＣＣＭ方式は、同じ色に発光する有機ＥＬ素子を一種類使用すればよいので、上記（１）の方式の有機ＥＬディスプレイにおけるように、各色の有機ＥＬ素子の特性を揃える必要が無く、工程数および材料の削減等が可能となり、製造コスト面でも注目を集めているフルカラー化方式である。【０００５】
カラーフィルタおよび色変換フィルターと有機発光体を構成要素とする色変換方式を用いた有機ＥＬ素子において、カラーディスプレイの製造工程で要求される耐熱性や、ディスプレイとして使用される際の耐候性、並びに高精細度の画像が要求されるものについては、顔料分散法で作成されたカラーフィルタを用いるのが主流となっており、感光性樹脂溶液中に赤色、青色または緑色の顔料を粒径１μｍ以下に微分散したものをガラス基板上に塗布した後、フォトリソグラフィーにより所望のパターンで画素を形成している。【０００６】
カラーフィルタに関しては、色純度、彩度、光透過量の向上が求められており、従来は、光透過量の向上を目的として、画像形成用材料中の感光性樹脂に対する着色顔料の含有量を減らすか、もしくは画像形成用材料により形成される画素の形成膜厚を薄くするというような方法が採られてきた。しかしながら、これらの方法ではカラーフィルタ自体の彩度が低下し、ディスプレイ全体が白っぽくなって表示に必要な色の鮮やかさが犠牲となってしまい、逆に彩度を優先して着色顔料含有量を増加させるとディスプレイ全体が暗くなり、この場合には、明るさを確保するためにバックライトの光量を大きくしなければならず、ディスプレイの消費電力増大を招いてしまうという問題がある。【０００７】
これに対して、光透過量の向上を目的として、顔料粒子の粒径をその呈色波長の１／２以下にまで微分散する方法が知られているが（非特許文献１）、青色顔料は他の赤色、緑色顔料に比較して呈色波長が短いため、この場合にはさらなる微分散を必要とし、コストアップ並びに分散後の安定性が問題となる。【０００８】
一方で、着色剤として染料を使用したカラーフィルタも依然開発が進められている。例えば特許文献１には、シー・アイ・アシッド・ブルー８３（トリアリルアミン系色材）と、シー・アイ・ソルベント・ブルー６７（銅フタロシアニン系色材）を含む青色フィルター層を設けたカラーフィルタが記載されている。【０００９】
また、特許文献２には、下記式で表される重合性トリフェニルメタン染料を含むポリマーを用いたカラーフィルタが記載されている。【００１０】
【化１】
0005915526.tif 000002
【００１１】
（上記式におけるＲ１のうち、少なくとも一つは炭素−炭素二重結合を含む特定の重合性基）【００１２】
更に、特許文献３にも特定構造で表される色材を含有する着色樹脂組成物に関する記載がある。
【先行技術文献】
【特許文献】
【００１３】
【特許文献１】日本国特開２００２−１４２２２号公報
【特許文献２】日本国特開２０００−１６２４２９号公報
【特許文献３】日本国特開２００９−２３５３９２号公報
【非特許文献】
【００１４】
【非特許文献１】橋爪清、「色材協会誌」、１９６７年１２月、ｐ６０８
【発明の概要】
【発明が解決しようとする課題】
【００１５】
しかし、前記文献に記載の染料を使用したカラーフィルタは、特に透過率（輝度）や耐熱性が不十分であるという問題があった。
本発明は、前述したカラーディスプレイ製造工程で要求される耐熱性を満たす着色樹脂組成物を提供することを目的とする。また、このような着色樹脂組成物を用いることにより、青色画素の色純度および透過率（輝度）に優れたカラーフィルタ、および青色純度のよい有機ＥＬディスプレイ並びに液晶表示装置を提供することを目的とする。
【課題を解決するための手段】
【００１６】
本発明者らは、カラーフィルタの青色画素形成用の染料として、特定の構造を有する化合物からなる塩を使用することにより、上記課題を解決できることを見出し、本発明に至った。
すなわち本発明の第一の要旨は、下記〔１〕〜〔７〕に示す着色樹脂組成物に存する（以下、「第１の着色樹脂組成物」と称する場合がある）。
〔１〕（Ａ）染料、（Ｂ）溶剤及び（Ｃ）バインダー樹脂を含有し、
（Ａ）染料が、下記式（Ｉ）で表される化合物を含有することを特徴とする、着色樹脂組成物。
【００１７】
【化２】
0005915526.tif 000003
【００１８】
（上記式（Ｉ）中、（Ｚ１）ｍ１−は、ｍ１価のジスルホニルイミドアニオンを表す。
ｍ１は１〜４の整数を表す。
Ｒ１〜Ｒ６は、各々独立に、水素原子、置換基を有していてもよい炭素数１〜８のアルキル基、又は置換基を有していてもよい芳香族環基を表す。
隣接するＲ１〜Ｒ６同士が連結して環を形成してもよく、該環は置換基を有していてもよい。
Ｒ７及びＲ８は、水素原子、又は任意の置換基を表す。
Ｒ７及びＲ８は、互いに連結して環を形成していてもよく、該環は置換基を有していてもよい。
また、上記式（Ｉ）中のベンゼン環は、更に任意の置換基を有していてもよい。
Ｒ１０１及びＲ１０２は、水素原子、置換基を有していてもよい炭素数１〜８のアルキル基、置換基を有していてもよい炭素数２〜６のアルケニル基、置換基を有していてもよい芳香族環基、又はフッ素原子を表す。
Ｒ１０１とＲ１０２は、互いに連結して環を形成していてもよく、該環は置換基を有していてもよい。
尚、一分子中に複数の下記式（Ｉ）ＣＡで表されるカチオン【００１９】
【化３】
0005915526.tif 000004
【００２０】
が含まれる場合、それらは同じ構造であっても、異なる構造であってもよい。）
〔２〕  前記Ｒ８が、置換基を有していてもよい炭素数１〜８のアルキル基である、上記〔１〕に記載の着色樹脂組成物。
〔３〕  前記Ｒ７が、水素原子である、上記〔１〕又は〔２〕に記載の着色樹脂組成物。
〔４〕  前記Ｒ１０１とＲ１０２とが連結して環の一部を構成する、上記〔１〕乃至〔３〕のいずれかに記載の着色樹脂組成物。
〔５〕  前記式（Ｉ）で表される化合物が、下記式（Ｉ−１）で表される化合物である上記〔１〕乃至〔４〕のいずれかに記載の着色樹脂組成物。
【００２１】
【化４】
0005915526.tif 000005
【００２２】
（上記式（Ｉ−１）中、Ｒ１〜Ｒ８、Ｒ１０１及びＲ１０２は、前記式（Ｉ）における定義と同義である。
上記式（Ｉ−１）中のベンゼン環は、更に任意の置換基を有していてもよい。
Ｒ２１及びＲ２２は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。
尚、Ｒ２１及びＲ２２は、互いに連結して環を形成していてもよく、該環は置換基を有していてもよい。）
〔６〕  前記Ｒ２１及びＲ２２の少なくとも一つが、フッ素原子を含有する基である上記〔５〕に記載の着色樹脂組成物。
〔７〕  前記式（Ｉ）で表される化合物を、全固形分中１重量％以上の割合で含有する、上記〔１〕乃至〔６〕のいずれかに記載の着色樹脂組成物。
【００２３】
本発明の第二の要旨は、下記〔８〕〜〔１０〕に示す着色樹脂組成物に存する（以下、「第２の着色樹脂組成物」と称する場合がある）。
〔８〕  （Ａ）染料、（Ｂ）溶剤及び（Ｃ）バインダー樹脂を含有し、
（Ａ）染料が、下記式（ＩＩ）で表される化合物を含有することを特徴とする、着色樹脂組成物。
【００２４】
【化５】
0005915526.tif 000006
【００２５】
（上記式（ＩＩ）中、（Ｚ２）ｍ２−は、ｍ２価のジスルホニルイミドアニオンを表す。
ｍ２は１〜４の整数を表す。
Ｒ１１〜Ｒ１６は、各々独立に、水素原子、置換基を有していてもよいアルキル基、又は置換基を有していてもよい芳香族環基を表す。
隣接するＲ１１〜Ｒ１６同士が連結して環を形成していてもよく、該環は、置換基を有していてもよい。
Ｒ１７及びＲ１８は、各々独立に、水素原子、又は任意の置換基を表す。
Ｒ１７及びＲ１８は、互いに連結して環を形成していてもよく、該環は置換基を有していてもよい。
又、上記式（ＩＩ）中のベンゼン環及びインドール環は更に任意の置換基を有していてもよい。
尚、１分子中に複数の下記式（ＩＩ）ＣＡで表されるカチオン
【化６】
0005915526.tif 000007
【００２６】
が含まれる場合、それらは同じ構造であっても、異なる構造であってもよい。）
〔９〕  前記式（ＩＩ）で表される化合物が、下記式（ＩＩ−１）で表される化合物である上記〔８〕に記載の着色樹脂組成物。
【００２７】
【化７】
0005915526.tif 000008
【００２８】
（上記式（ＩＩ−１）中、Ｒ１１〜Ｒ１８は、前記式（ＩＩ）における定義と同様である。
上記式（ＩＩ−１）中のベンゼン環及びインドール環は、更に任意の置換基を有していてもよい。
Ｒ３１及びＲ３２は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。
尚、Ｒ３１及びＲ３２は、互いに連結して環を形成していてもよく、該環は置換基を有していてもよい。）
〔１０〕  前記、Ｒ３１及びＲ３２の少なくとも一つが、フッ素原子を含有する基である上記〔９〕に記載の着色樹脂組成物。
【００２９】
本発明の第三の要旨は、下記〔１１〕〜〔１３〕に示す着色樹脂組成物に存する（以下、「第３の着色樹脂組成物」と称する場合がある）。
〔１１〕  （Ａ）染料、（Ｂ）溶剤及び（Ｃ）バインダー樹脂を含有し、
（Ａ）染料が、下記式（ＩＩＩ）で表される化合物を含有することを特徴とする、着色樹脂組成物。
【００３０】
【化８】
0005915526.tif 000009
【００３１】
（上記式（ＩＩＩ）中、（Ｚ３）ｍ３−は、ｍ３価のジスルホニルイミドアニオンを表す。
ｍ３は、１〜４の整数を表す。
ｑは、１〜５の整数を表す。
Ｒ５０１及びＲ５０２は、各々独立に、置換基を有していてもよい炭素数１〜２０の脂肪族炭化水素基を表す。
Ｒ５１及びＲ５２は、各々独立に、−Ｏ−、−Ｓ−、−Ｎ−、−Ｓｅ−又は−ＣＲ５０３Ｒ５０４−を表す。
Ｒ５０３及びＲ５０４は、各々独立に，水素原子、又は炭素数１〜６の脂肪族炭化水素基を表す。
但し、Ｒ５１及びＲ５２が、−ＣＲ５０３Ｒ５０４−である場合、Ｒ５０３同士が、互いに連結して環を形成していてもよく、該環は置換基を有していてもよい。
環Ｙ１及びＹ２は、各々独立に、置換基を有していてもよいベンゼン環又はナフタレン環を表す。
但し、環Ｙ１及びＹ２におけるベンゼン環及びナフタレン環は、置換基としてニトロ基及びパーフルオロ基を有さない。）
〔１２〕  前記式（ＩＩＩ）で表される化合物が、更に下記式（ＩＩＩ−１）で表される、上記〔１１〕に記載の着色樹脂組成物。
【００３２】
【化９】
0005915526.tif 000010
【００３３】
（上記式（ＩＩＩ−１）中、ｑ、Ｒ５１及びＲ５２、Ｒ５０１及びＲ５０２、並びに環Ｙ１及びＹ２は前記式（ＩＩＩ）における定義と同義である。
Ｒ４１及びＲ４２は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。
尚、Ｒ４１及びＲ４２は、互いに連結して環を形成していてもよく、該環は置換基を有していてもよい。）
〔１３〕  前記Ｒ４１及びＲ４２の少なくとも一つが、フッ素原子を含有する基である、上記〔１２〕に記載の着色樹脂組成物。
【００３４】
更に、本発明の第四の要旨は、下記〔１４〕〜〔１６〕に示す着色樹脂組成物に存する（以下、「第４の着色樹脂組成物」と称する場合がある）。
〔１４〕  （Ａ）染料、（Ｂ）溶剤及び（Ｃ）バインダー樹脂を含有し、
（Ａ）染料が、カチオンとアニオンからなる対イオンを含有し、該アニオンの分子量が１５０以上６００以下で、且つ、該対イオンが下記式（１）〜（３）の関係を満たすことを特徴とする、着色樹脂組成物。
【００３５】
【数１】
0005915526.tif 000011
【００３６】
（上記式中、
ＩＰｃａｔｉｏｎは、前記カチオンのイオン化ポテンシャル（ｈａｒｔｒｅｅ）を表し、
ＥＡｃａｔｉｏｎは、前記カチオンの電子親和力（ｈａｒｔｒｅｅ）を表し、
ＩＰａｎｉｏｎは、前記アニオンのイオン化ポテンシャル（ｈａｒｔｒｅｅ）を表し、
ＥＡａｎｉｏｎは、前記アニオンの電子親和力（ｈａｒｔｒｅｅ）を表す。）
〔１５〕  前記カチオンが、下記式（Ｉ−２）ＣＡで表される、上記〔１４〕に記載の着色樹脂組成物。
【００３７】
【化１０】
0005915526.tif 000012
【００３８】
（上記式（Ｉ−２）ＣＡ中、Ｒ６１〜Ｒ６６は、各々独立に、水素原子、置換基を有していてもよい炭素数１〜８のアルキル基、又は置換基を有していてもよい芳香族環基を表す。
隣接するＲ６１〜Ｒ６６同士が連結して環を形成してもよく、該環は置換基を有していてもよい。
Ｒ６７及びＲ６８は、水素原子、又は任意の置換基を表す。
Ｒ６７及びＲ６８は、互いに連結して環を形成していてもよく、該環は置換基を有していてもよい。
また、上記式（Ｉ−２）ＣＡ中のベンゼン環は、更に任意の置換基を有していてもよい。
Ｒ６０１及びＲ６０２は、水素原子、置換基を有していてもよい炭素数１〜８のアルキル基、置換基を有していてもよい炭素数２〜６のアルケニル基、置換基を有していてもよい芳香族環基、又はフッ素原子を表す。
Ｒ６０１とＲ６０２は、互いに連結して環を形成していてもよく、該環は置換基を有していてもよい。）
〔１６〕  前記カチオンが、下記式（ＩＩ−２）ＣＡで表される、上記〔１４〕に記載の着色樹脂組成物。
【００３９】
【化１１】
0005915526.tif 000013
【００４０】
（上記式（ＩＩ−２）ＣＡ中、Ｒ７１〜Ｒ７６は、各々独立に、水素原子、置換基を有していてもよいアルキル基、又は置換基を有していてもよい芳香族環基を表す。
隣接するＲ７１〜Ｒ７６同士が、連結して環を形成していてもよく、該環は置換基を有していてもよい。
Ｒ７７及びＲ７８は、各々独立に、水素原子、又は任意の置換基を表す。
Ｒ７７及びＲ８８は、互いに連結して環を形成していてもよく、該環は置換基を有していてもよい。
又、上記式（ＩＩ−２）ＣＡ中のベンゼン環及びインドール環は更に任意の置換基を有していてもよい。）【００４１】
上記〔１〕〜〔１６〕に示す着色樹脂組成物はさらに、（Ｄ）重合性モノマー、（Ｅ）光重合開始成分及び熱重合開始成分のうち少なくとも１つ、及び（Ｆ）顔料を含有してもよい。
【００４２】
本発明はまた、本発明の着色樹脂組成物を用いて形成される画素を含むカラーフィルタ、並びに液晶表示装置及び有機ＥＬディスプレイに存する。
尚、「本発明の着色樹脂組成物」は、前記「第１〜４の着色樹脂組成物」の総称である。
【発明の効果】
【００４３】
本発明によれば、カラーディスプレイ製造工程で要求される耐熱性を有し、青色画素の色純度及び透過率に優れたカラーフィルタを得ることができる。このようなカラーフィルタを使用することにより、有機ＥＬディスプレイの発光や、カラーフィルタのバックライトの発光を効率よく取り出すことができ、高色再現性及び高輝度を両立した液晶表示装置や有機ＥＬディスプレイを提供することができる。また、液晶表示装置のコントラストを向上させることもできる。
【図面の簡単な説明】
【００４４】
【図１】本発明のカラーフィルタを有する有機ＥＬ素子の一例を示す断面概略図である。
【発明を実施するための形態】
【００４５】
以下に本発明の実施の形態を詳細に説明するが、以下の記載は本発明の実施態様の一例であり、本発明はこれらの内容に限定されるものではない。
【００４６】
なお、本発明において「（メタ）アクリル」、「（メタ）アクリレート」等は、「アクリル及び／又はメタクリル」、「アクリレート及び／又はメタクリレート」等を意味するものとし、例えば「（メタ）アクリル酸」は「アクリル酸及び／又はメタクリル酸」を意味するものとする。
また「全固形分」とは、後記する溶剤成分以外の本発明の着色樹脂組成物の全成分を意味するものとする。
Ｃ．Ｉ．とは、カラーインデックスを意味する。
【００４７】
本発明の着色樹脂組成物は、（Ａ）染料、（Ｂ）溶剤及び（Ｃ）バインダー樹脂を含有し、（Ａ）染料が下記（ａ）〜（ｄ）のいずれかであることを特徴とする。
いずれも、従来の染料化合物よりも、特に耐熱性が優れる。
（ａ）下記式（Ｉ）で表される化合物（以下、「化合物（Ｉ）」と称する場合がある）を含有する。
【００４８】
【化１２】
0005915526.tif 000014
【００４９】
（上記式（Ｉ）中、（Ｚ１）ｍ１−は、ｍ１価のジスルホニルイミドアニオンを表す。
ｍ１は１〜４の整数を表す。
Ｒ１〜Ｒ６は、各々独立に、水素原子、置換基を有していてもよい炭素数１〜８のアルキル基、又は置換基を有していてもよい芳香族環基を表す。
隣接するＲ１〜Ｒ６同士が連結して環を形成してもよく、該環は置換基を有していてもよい。
Ｒ７及びＲ８は、水素原子、又は任意の置換基を表す。
Ｒ７及びＲ８は、互いに連結して環を形成していてもよく、該環は置換基を有していてもよい。
また、上記式（Ｉ）中のベンゼン環は、更に任意の置換基を有していてもよい。
Ｒ１０１及びＲ１０２は、水素原子、置換基を有していてもよい炭素数１〜８のアルキル基、置換基を有していてもよい炭素数２〜６のアルケニル基、置換基を有していてもよい芳香族環基、又はフッ素原子を表す。
Ｒ１０１とＲ１０２は、互いに連結して環を形成していてもよく、該環は置換基を有していてもよい。
尚、一分子中に複数の下記式（Ｉ）ＣＡで表されるカチオン
【００５０】
【化１３】
0005915526.tif 000015
【００５１】
が含まれる場合、それらは同じ構造であっても、異なる構造であってもよい。）
【００５２】
（ｂ）下記式（ＩＩ）で表される化合物（以下、「化合物（ＩＩ）」と称する場合がある）を含有する。
【００５３】
【化１４】
0005915526.tif 000016
【００５４】
（上記式（ＩＩ）中、（Ｚ２）ｍ２−は、ｍ２価のジスルホニルイミドアニオンを表す。
ｍ２は１〜４の整数を表す。
Ｒ１１〜Ｒ１６は、各々独立に、水素原子、置換基を有していてもよいアルキル基、又は置換基を有していてもよい芳香族環基を表す。
隣接するＲ１１〜Ｒ１６同士が連結して環を形成していてもよく、該環は、置換基を有していてもよい。
Ｒ１７及びＲ１８は、各々独立に、水素原子、又は任意の置換基を表す。
Ｒ１７及びＲ１８は、互いに連結して環を形成していてもよく、該環は置換基を有していてもよい。
又、上記式（ＩＩ）中のベンゼン環及びインドール環は更に任意の置換基を有していてもよい。
尚、１分子中に複数の下記式（ＩＩ）ＣＡで表されるカチオン
【００５５】
【化１５】
0005915526.tif 000017
【００５６】
が含まれる場合、それらは同じ構造であっても、異なる構造であってもよい。）
【００５７】
（ｃ）下記式（ＩＩＩ）で表される化合物（以下、「化合物（ＩＩＩ）」と称する場合がある）を含有する。
【００５８】
【化１６】
0005915526.tif 000018
【００５９】
（上記式（ＩＩＩ）中、（Ｚ３）ｍ３−は、ｍ３価のジスルホニルイミドアニオンを表す。
ｍ３は、１〜４の整数を表す。
ｑは、１〜５の整数を表す。
Ｒ５０１及びＲ５０２は、各々独立に、置換基を有していてもよい炭素数１〜２０の脂肪族炭化水素基を表す。
Ｒ５１及びＲ５２は、各々独立に、−Ｏ−、−Ｓ−、−Ｎ−、−Ｓｅ−又は−ＣＲ５０３Ｒ５０４−を表す。
Ｒ５０３及びＲ５０４は、各々独立に，水素原子、又は炭素数１〜６の脂肪族炭化水素基を表す。
但し、Ｒ５１及びＲ５２が、−ＣＲ５０３Ｒ５０４−である場合、Ｒ５０３同士が、互いに連結して環を形成していてもよく、該環は置換基を有していてもよい。
環Ｙ１及びＹ２は、各々独立に、置換基を有していてもよいベンゼン環又はナフタレン環を表す。
但し、環Ｙ１及びＹ２におけるベンゼン環及びナフタレン環は、置換基としてニトロ基及びパーフルオロ基を有さない。）
【００６０】
（ｄ）染料が、カチオンとアニオンからなる対イオンを含有し、該アニオンの分子量が１５０以上、６００以下で、且つ該対イオンが下記式（１）〜（３）の関係を満たす化合物（以下、「化合物（ＩＶ）」と称する場合がある）を含有する。
【００６１】
【数２】
0005915526.tif 000019
【００６２】
（上記式中、
ＩＰｃａｔｉｏｎは、前記カチオンのイオン化ポテンシャル（ｈａｒｔｒｅｅ）を表し、
ＥＡｃａｔｉｏｎは、前記カチオンの電子親和力（ｈａｒｔｒｅｅ）を表し、
ＩＰａｎｉｏｎは、前記アニオンのイオン化ポテンシャル（ｈａｒｔｒｅｅ）を表し、
ＥＡａｎｉｏｎは、前記アニオンの電子親和力（ｈａｒｔｒｅｅ）を表す。）
【００６３】
本発明の着色樹脂組成物は、（Ａ）染料、（Ｂ）溶剤及び（Ｃ）バインダー樹脂を含有し、好ましくは更に（Ｄ）重合性モノマー、（Ｅ）光重合開始成分及び／又は熱重合開始成分、（Ｆ）顔料を含み、更に必要に応じて配合されるその他の成分を含む。
【００６４】
＜（Ａ）染料＞
まず、本発明の着色樹脂組成物に含有される（Ａ）染料について説明する。
【００６５】
［構造上の特徴］
前記式（Ｉ）〜（ＩＩＩ）で表される化合物の構造上の特徴は下記の通りである。
本発明における（Ａ）染料に含有される、前記式（Ｉ）〜（ＩＩＩ）で表される化合物は、対イオンを形成している。
対イオンを形成している染料では、カチオン及びアニオンの性質が、物性、特に耐熱性に影響する。これは、中性分子に比べて、電荷の偏りがあるカチオン及びアニオンの反応性がそれぞれ高いことに起因する。
その為、カチオン及びアニオンの反応性を低下させることで、染料の耐熱性が向上することができると推測される。つまり、カチオン及びアニオンにおいて、電荷を非局在化することにより該反応性を低下させ，耐熱性の向上に繋がるものと考えられる。
【００６６】
本発明では、アニオンとして、ジスルホニルイミドアニオンを用いている。
ジスルホニルイミドアニオンは、イオン種が、スルホンアミド基であるため、製造が容易である。また負電荷が非局在化しているため、アニオンが比較的安定である。さらに、ジスルホンアミドにフッ素含有の置換基を有することが好ましく、この場合、フッ素含有置換基側へアニオンが引っ張られることにより、分子全体として電荷が分散されて、より安定な構造となると考えられる。
また、本発明におけるアニオンは、いずれも可視領域に吸収がない。その為、透過率（輝度）への影響が小さい。
【００６７】
以上より、本発明の着色樹脂組成物を用いることで得られるカラーフィルタは、透過率（輝度）と耐熱性とを両立したものとなる。
【００６８】
［式（Ｉ）で表される化合物］
まず、前記式（Ｉ）で表される化合物について説明する。
本発明の第１の着色樹脂組成物は、（Ａ）染料として下記式（Ｉ）で表される化合物を含有する。
下記式（Ｉ）で表される化合物は、耐熱性に優れ、特に青色純度及び透過率が優れる点で好ましい。
【００６９】
【化１７】
0005915526.tif 000020
【００７０】
（上記式（Ｉ）中、（Ｚ１）ｍ１−は、ｍ１価のジスルホニルイミドアニオンを表す。
ｍ１は１〜４の整数を表す。
Ｒ１〜Ｒ６は、各々独立に、水素原子、置換基を有していてもよい炭素数１〜８のアルキル基、又は置換基を有していてもよい芳香族環基を表す。
隣接するＲ１〜Ｒ６同士が連結して環を形成してもよく、該環は置換基を有していてもよい。
Ｒ７及びＲ８は、水素原子、又は任意の置換基を表す。
Ｒ７及びＲ８は、互いに連結して環を形成していてもよく、該環は置換基を有していてもよい。
また、上記式（Ｉ）中のベンゼン環は、更に任意の置換基を有していてもよい。
Ｒ１０１及びＲ１０２は、水素原子、置換基を有していてもよい炭素数１〜８のアルキル基、置換基を有していてもよい炭素数２〜６のアルケニル基、置換基を有していてもよい芳香族環基、又はフッ素原子を表す。
Ｒ１０１とＲ１０２は、互いに連結して環を形成していてもよく、該環は置換基を有していてもよい。
尚、一分子中に複数の下記式（Ｉ）ＣＡで表されるカチオン
【００７１】
【化１８】
0005915526.tif 000021
【００７２】
が含まれる場合、それらは同じ構造であっても、異なる構造であってもよい。）
【００７３】
（Ｒ１〜Ｒ６について）
Ｒ１〜Ｒ６は、各々独立に、水素原子、置換基を有していてもよい炭素数１〜８のアルキル基、又は置換基を有していてもよい芳香族環基を表す。
Ｒ１〜Ｒ６におけるアルキル基としては、直鎖状、分岐鎖状又は環状のアルキル基であって、その炭素数が通常１以上、また、通常８以下、好ましくは５以下のものが挙げられる。具体例としては、メチル基、エチル基、ｎ−プロピル基、２−プロピル基、ｎ−ブチル基、イソブチル基、ｔｅｒｔ−ブチル基、シクロヘキシル基等が挙げられる。
【００７４】
Ｒ１〜Ｒ６における芳香族環基としては、芳香族炭化水素環基及び芳香族複素環基が挙げられる。
芳香族炭化水素環基としては、単環であっても縮合環であってもよく、環を形成する炭素数が５〜１８であれば特に制限はないが、例えば、１個の遊離原子価を有する、ベンゼン環、ナフタレン環、アントラセン環、フェナントレン環、ペリレン環、テトラセン環、ピレン環、ベンズピレン環、クリセン環、トリフェニレン環、アセナフテン環、フルオランテン環、フルオレン環などの基が挙げられる。
【００７５】
また、芳香族複素環基としては、単環であっても縮合環であってもよく、環を形成する炭素数が３〜１０であれば特に制限はないが、例えば、１個の遊離原子価を有する、フラン環、ベンゾフラン環、チオフェン環、ベンゾチオフェン環、ピロール環、ピラゾール環、イミダゾール環、オキサジアゾール環、インドール環、カルバゾール環、ピロロイミダゾール環、ピロロピラゾール環、ピロロピロール環、チエノピロール環、チエノチオフェン環、フロピロール環、フロフラン環、チエノフラン環、ベンゾイソオキサゾール環、ベンゾイソチアゾール環、ベンゾイミダゾール環、ピリジン環、ピラジン環、ピリダジン環、ピリミジン環、トリアジン環、キノリン環、イソキノリン環、シノリン環、キノキサリン環、フェナントリジン環、ペリミジン環、キナゾリン環、キナゾリノン環、アズレン環などの基が挙げられる。
【００７６】
隣接するＲ１〜Ｒ６同士は連結して環を形成してもよく、更に該環は、置換基を有していてもよい。
また、該環はヘテロ原子で架橋された環であってもよく、この具体例として、例えば以下の構造が挙げられる。
【００７７】
【化１９】
0005915526.tif 000022
【００７８】
化学的安定性の点から、Ｒ１〜Ｒ６として好ましくは、各々独立に、水素原子、置換基を有していてもよい炭素数１〜８のアルキル基又は置換基を有していてもよいフェニル基であるか、或いは隣接するＲ１〜Ｒ６が互いに連結して環を形成する場合である。染料の耐熱性を向上し、得られるカラーフィルタの耐熱性が優れる点で、より好ましくは置換基を有していてもよい炭素数１〜８のアルキル基又は置換基を有していてもよいフェニル基である。
Ｒ１〜Ｒ６が、置換基を有していてもよい炭素数１〜８のアルキル基である場合、超共役によりカチオン内の電荷が分散し、カチオンが安定化するものと推測される。
また、Ｒ１〜Ｒ６が、置換基を有していてもよいフェニル基である場合、共役系が延長する為、カチオン内の電荷が分散して、カチオンが安定化する。このように、カチオンが安定化した結果、得られるカラーフィルタの耐熱性がより優れるものとなると考えることができる。
【００７９】
Ｒ１〜Ｒ６におけるアルキル基、芳香族環基及び互いに連結して形成される環が有していてもよい置換基としては、例えば、下記（置換基群Ｗ）のものが挙げられる。
（置換基群Ｗ）
フッ素原子、塩素原子、炭素数１〜８のアルキル基、炭素数２〜８のアルケニル基、炭素数１〜８のアルコキシル基、フェニル基、メシチル基、トリル基、ナフチル基、シアノ基、アセチルオキシ基、炭素数２〜９のアルキルカルボニルオキシ基、スルホン酸アミド基、炭素数２〜９のスルホンアルキルアミド基、炭素数２〜９のアルキルカルボニル基、フェネチル基、ヒドロキシエチル基、アセチルアミド基、炭素数１〜４のアルキル基が結合してなるジアルキルアミノエチル基、トリフルオロメチル基、炭素数１〜８のトリアルキルシリル基、ニトロ基、炭素数１〜８のアルキルチオ基。
中でも、Ｒ１〜Ｒ６におけるアルキル基、芳香族環基及び互いに連結して形成される環が有していてもよい置換基として、好ましくは炭素数１〜８のアルキル基、炭素数２〜８のアルコキシル基、シアノ基、アセチルオキシ基、炭素数２〜８のアルキルカルボキシル基、スルホン酸アミド基、炭素数２〜８のスルホンアルキルアミド基及びフッ素原子である。
【００８０】
（Ｒ７及びＲ８について）
Ｒ７及びＲ８は、水素原子、又は任意の置換基を表す。該任意の置換基としては、例えば、ハロゲン原子、置換基を有していてもよい炭素数１〜８のアルキル基、置換基を有していてもよい芳香族環基などが挙げられる。
式（Ｉ）中のベンゼン環において、トリアリールメチン構造の中央に位置する炭素原子との結合に対し、ｏ−位に嵩高い基が結合すると、分子の平面性が阻害され、化合物の色純度が低下する場合がある。従って、ｏ−位には置換基を有さないか、又はハロゲン原子、炭素数１〜８のアルキル基で置換されていることが好ましい。
尚、該炭素数１〜８のアルキル基は、立体障害が小さい点で、更に炭素数１〜４のアルキルであることが好ましい。
【００８１】
また、Ｒ７及びＲ８は、互いに連結して環を形成していてもよく、該環は置換基を有していてもよい。該置換基としては、例えば、前記（置換基群Ｗ）の項に記載のものが挙げられる。
Ｒ７及びＲ８同士が連結して環を形成する場合、これらはヘテロ原子で架橋された環であってもよい。
Ｒ７及びＲ８の連結部分の構造として、例えば以下のものが挙げられる。これらの連結部分の構造は置換基を有していてもよい。
【００８２】
【化２０】
0005915526.tif 000023
【００８３】
得られるカラーフィルタが青色である場合に、高輝度である点から、Ｒ７及びＲ８同士は互いに連結して環を形成していない方が好ましい。
また、得られるカラーフィルタが紫色である場合に、且つ高輝度である点から、互いに連結して環を形成している方が好ましい。
【００８４】
（Ｒ１０１及びＲ１０２について）
Ｒ１０１及びＲ１０２は、水素原子、置換基を有していてもよい炭素数１〜８のアルキル基、置換基を有していてもよい炭素数２〜６のアルケニル基、置換基を有していてもよい芳香族環基、又はフッ素原子を表す。
アルキル基及び芳香族環基としては、前記（Ｒ１〜Ｒ６について）の項で記載したものが挙げられる。
アルケニル基としては、炭素数が通常２以上、通常６以下のものが挙げられる。具体例としては、ビニル基、アリル基、１−ブテニル基等が挙げられる。
【００８５】
又、Ｒ１０１とＲ１０２とが連結して環の一部を構成することによりトリアリールメタン構造の中心にあるｓｐ２炭素原子と隣接するベンゼン環からなる平面に対して、Ｒ１０１及びＲ１０２が結合するベンゼン環がねじれの位置関係になるため、青色の吸収を有するようになり、これを用いたカラーフィルタ用着色樹脂組成物の分光特性が向上し、青色表示部材のコントラストが向上し易い点で好ましい。
Ｒ１０１及びＲ１０２の連結部分の構造として、例えば以下のものが挙げられる。
【００８６】
【化２１】
0005915526.tif 000024
【００８７】
Ｒ１０１及びＲ１０２の連結部分の構造は、置換基を有していてもよい。
該置換基としては、例えば、前記（置換基群Ｗ）の項で記載したものが挙げられる。
【００８８】
また、上記式（Ｉ）中のベンゼン環は、更に任意の置換基を有していてもよい。つまり、本発明の効果を損わない範囲で、式（Ｉ）中に明記した以外の置換基を有していてもよいが、製造が容易である点から、式（Ｉ）中に明記した以外の置換基を有さない方が好ましい。
このような置換基としては、前記（置換基群Ｗ）の項に記載の置換基が挙げられる。
【００８９】
［式（Ｉ−１）で表される化合物について］
前記式（Ｉ）で表される化合物は、下記式（Ｉ−１）で表される化合物であることが好ましい。
【００９０】
【化２２】
0005915526.tif 000025
【００９１】
（上記式（Ｉ−１）中、Ｒ１〜Ｒ８、Ｒ１０１及びＲ１０２は、前記式（Ｉ）における定義と同義である。
上記式（Ｉ−１）中のベンゼン環は、更に任意の置換基を有していてもよい。
Ｒ２１及びＲ２２は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。
尚、Ｒ２１及びＲ２２は、互いに連結して環を形成していてもよく、該環は置換基を有していてもよい。）
【００９２】
（Ｒ２１及びＲ２２について）
Ｒ２１及びＲ２２は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。
尚、Ｒ２１及びＲ２２は、互いに連結して環を形成していてもよく、該環は更に置換基を有していてもよい。
Ｒ２１及びＲ２２におけるアルキル基、アルケニル基、シクロアルキル基及び互いに連結して形成される環が有していてもよい置換基としては、前記（置換基群Ｗ）の項で記載したものが挙げられる。
中でも、Ｒ２１及びＲ２２におけるアルキル基、アルケニル基又はシクロアルキル基が有する置換基としては、アニオンの電荷がより非局在化して、染料の耐熱性が向上する点で、フッ素原子を置換基として有することが好ましい。
【００９３】
中でも、Ｒ２１及びＲ２２は、アニオンの電荷が分散されて、アニオンが安定化する点で、フッ素原子を含有する基であることが好ましく、特に炭素数１〜８のパーフルオロアルキル基がであることが好ましい。
より具体的には、前記式（Ｉ−１）で表される化合物中のアニオンすなわち、下記式（Ｉ−１）Ａで表されるアニオン（以下、「式（Ｉ−１）で表される化合物中のアニオン」と称する場合がある）は、更に下記式（Ｉ’−１）Ａで表される化合物であることが好ましい。
【００９４】
【化２３】
0005915526.tif 000026
【００９５】
【化２４】
0005915526.tif 000027
【００９６】
（上記式（Ｉ’−１）Ａ中、ｎ及びｎ’は、各々独立に、１〜８の整数を表す。）
ｎ及びｎ’は、１〜８の整数であり、好ましくは１〜４の整数である。
ｎ及びｎ’は、同じでもよく、また異なっていてもよい。
ｎとｎ’とが同じである場合のスルホニルイミドアニオンの具体例としては、ビス（トリフルオロメタンスルホン）イミド、ビス（ペンタフルオロブタンスルホン）イミド等が挙げられる。
ｎとｎ’とが異なる場合のスルホニルイミドアニオンの具体例としては、ペンタフルオロエタンスルホントリフルオロメタンスルホンイミド、トリフルオロメタンスルホンヘプタフルオロプロパンスルホンイミド、フルオロブタンスルホントリフルオロメタンスルホンイミド等が挙げられる。
上記の中でも、アニオンが最も安定化するとの理由から、ｎ＝ｎ’＝２である、ビス（ペンタフルオロエタンスルホン）イミドが特に好ましい。
【００９７】
一方、Ｒ２１及びＲ２２は、互いに連結して環を形成していてもよい。
環を形成している場合、Ｒ２１及びＲ２２が連結して形成される基は、特に炭素数２〜１２のフルオロアルキレン基であることが好ましい。
つまり、前記式（Ｉ−１）で表される化合物中のアニオンは、下記式（Ｉ’−２）Ａで表されるアニオンであることが好ましい。
【００９８】
【化２５】
0005915526.tif 000028
【００９９】
（上記式（Ｉ’−２）Ａ中、ｎ’’は、２〜１２の整数を表す。）
ｎ’’は、耐熱性が良好である点で、好ましくは２〜８であり、さらに好ましくは３である。
ｎ’’の数が小さい分子ほど、立体反発の影響が小さくなり、より強い相互作用が可能となる。即ち、ｎ’’が小さいほど、アニオンとカチオンの相互作用が大きくなり、対イオンが安定化して染料の耐熱性が向上するものと推測される。
【０１００】
尚、前記式（Ｉ）で表される化合物は、例えば、Ｒ１〜Ｒ６並びにＲ１０１及びＲ１０２から、リンカーを伸ばして、２量体や３量体などを形成していてもよい。
【０１０１】
（分子量）
本発明における前記式（Ｉ）で表される化合物の分子量は、通常５７０以上、好ましくは８４０以上、また通常２６００以下である。
上記範囲内であると、溶剤に対する溶解性が良好で且つ製造が容易である点で好ましい。
【０１０２】
（合成方法）
前記式（Ｉ）で表される化合物は、例えばＪ．Ｃｈｅｍ．Ｓｏｃ．，ＰｅｒｋｉｎＴｒａｎｓ．１９９８，２，２９７．、国際公開第２００６／１２０２０５号及び国際公開第２００９／１０７７３４号に記載の方法に準じて合成することができる。
【０１０３】
以下に、本発明における式（Ｉ）で表される化合物の好ましい具体例を示すが、本発明はこれらに限定されるものではない。
［式（Ｉ）で表される化合物の具体例］
【０１０４】
【化２６】
0005915526.tif 000029
【０１０５】
【化２７】
0005915526.tif 000030
【０１０６】
【化２８】
0005915526.tif 000031
【０１０７】
（含有量）
本発明の第１の着色樹脂組成物は、式（Ｉ）で表される化合物を、全固形分中、好ましくは、１重量％以上、より好ましくは３重量％以上、特に好ましくは５重量％以上、また好ましくは５０重量％以下、より好ましくは４０重量％以下、特に好ましくは３０重量％以下の割合で含有する。
上記上限以下であると、塗膜の硬化性が低下し難く、膜強度が十分であるため好ましい。また、上記下限以上であると、着色力が十分であることから、所望の濃度の色度が得られ易く、また膜厚が厚くなり難いため好ましい。
本発明の第１の着色樹脂組成物中には、（Ａ）染料として、化合物（Ｉ）の１種のみが含まれていてもよく、２種以上が含まれていてもよい。
更に、他の染料の１種又は２種以上が含まれていてもよい。また、第１の着色樹脂組成物中の全（Ａ）染料の含有量は、組成物中、好ましくは１重量％以上、又は好ましくは３０重量％以下である。
尚、本発明の第１の着色樹脂組成物において、化合物（Ｉ）の含有量は、全（Ａ）染料の固形分中、３０重量％以上であることが好ましい。
【０１０８】
［式（ＩＩ）で表される化合物について］
本発明の第２の着色樹脂組成物は、下記式（ＩＩ）で表される化合物を含有することにより、得られるカラーフィルタの耐熱性に優れ、また高い透過率を有する点で好ましい。
【０１０９】
【化２９】
0005915526.tif 000032
【０１１０】
（上記式（ＩＩ）中、（Ｚ２）ｍ２−は、ｍ２価のジスルホニルイミドアニオンを表す。
ｍ２は１〜４の整数を表す。
Ｒ１１〜Ｒ１６は、各々独立に、水素原子、置換基を有していてもよいアルキル基、又は置換基を有していてもよい芳香族環基を表す。
隣接するＲ１１〜Ｒ１６同士が結合して環を形成していてもよく、該環は、置換基を有していてもよい。
Ｒ１７及びＲ１８は、各々独立に、水素原子、又は任意の置換基を表す。
Ｒ１７及びＲ１８は、互いに連結して環を形成していてもよく、該環は置換基を有していてもよい。
又、上記式（ＩＩ）中のベンゼン環及びインドール環は更に任意の置換基を有していてもよい。
尚、１分子中に複数の下記式（ＩＩ）ＣＡで表されるカチオン
【０１１１】
【化３０】
0005915526.tif 000033
【０１１２】
が含まれる場合、それらは同じ構造であっても、異なる構造であってもよい。）
【０１１３】
（Ｒ１１〜Ｒ１６について）
Ｒ１１〜Ｒ１６は、各々独立に、水素原子、置換基を有していてもよい炭素数１〜８のアルキル基、又は置換基を有していてもよい芳香族環基を表す。
炭素数１〜８のアルキル基及び芳香族環基としては、前記（Ｒ１〜Ｒ６について）の項で記載したものと同様である。好ましい態様も同様である。
また、隣接するＲ１１〜Ｒ１６同士、つまり、Ｒ１１とＲ１２、Ｒ１３とＲ１４及びＲ１５とＲ１６は、各々互いに連結して環を形成していてもよく、該環は置換基を有していてもよい。
隣接するＲ１１〜Ｒ１６同士が連結して環を形成する場合、これらはヘテロ原子で架橋された環であってもよい。この環の具体例として、前記（Ｒ１〜Ｒ６について）の項で記載したものと同様である。好ましい態様も同様である。
【０１１４】
（Ｒ１７及びＲ１８について）
Ｒ１７及びＲ１８は、水素原子、又は任意の置換基を表す。該任意の置換基としては、前記（Ｒ７及びＲ８について）の項に記載のものが挙げられる。
式（ＩＩ）中のベンゼン環において、トリアリールメチン構造の中央に位置する炭素原子との結合に対し、ｏ−位に嵩高い基が結合すると、分子の平面性が阻害され、化合物の色純度が低下する場合がある。従って、ｏ−位には置換基を有さないか、又はハロゲン原子、炭素数１〜４のアルキル基で置換されていることが好ましい。
【０１１５】
また、Ｒ１７及びＲ１８は、互いに連結して環を形成していてもよく、該環は置換基を有していてもよい。該置換基としては前記（置換基群Ｗ）の項で記載したものが挙げられる。
Ｒ１７及びＲ１８同士が連結して環を形成する場合、これらはヘテロ原子で架橋された環であってもよく、その具体例は、前記（Ｒ７及びＲ８について）の項で記載のものと同様である。
得られるカラーフィルタが紫色である場合に、高輝度である点から、Ｒ７及びＲ８同士は互いに連結して環を形成していない方が好ましい。
また、得られるカラーフィルタが赤色である場合に、高輝度である点から、互いに連結して環を形成している方が好ましい。
【０１１６】
本発明においては、Ｒ１１〜Ｒ１８の少なくとも一つが、フッ素原子で置換された、炭素数１〜８のアルキル基であることが、得られるカラーフィルタの耐熱性が優れる点で特に好ましい。
これは、フッ素原子が分子内における正電荷領域と分子内での静電相互作用することで、カチオンがより安定化したことによるものと推測される。このことは、電気陰性度が高い基であるフッ素原子が、結合している炭素の電子を局所的に引き付け、僅かに正電荷を帯びた炭素原子を生じさせる為、カチオンが不安定化するとの予測に反するものである。
【０１１７】
尚、式（ＩＩ）中の、ベンゼン環及びインドール環は、更に置換基を有していてもよい。つまり、本発明の効果を損なわない範囲で、式（ＩＩ）中に明記した以外の置換基を有していてもよいが、製造が容易である点から、式（ＩＩ）中に明記した以外の置換基を有さない方が好ましい。
このような置換基としては、前記（置換基群Ｗ）の項に記載の置換基が挙げられる。
【０１１８】
また、前記式（ＩＩ）で表される化合物は、例えば、Ｒ１１〜Ｒ１８から、リンカーを伸ばして、２量体又は３量体などを形成してもよい。
【０１１９】
［式（ＩＩ−１）で表される化合物について］
上記式（ＩＩ）で表される化合物のうち、下記式（ＩＩ−１）で表される化合物が好ましい。
【０１２０】
【化３１】
0005915526.tif 000034
【０１２１】
（上記式（ＩＩ−１）中、Ｒ１１〜Ｒ１８は、前記式（ＩＩ）における定義と同様である。
上記式（ＩＩ−１）中のベンゼン環及びインドール環は、更に任意の置換基を有していてもよい。
Ｒ３１及びＲ３２は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。
尚、Ｒ３１及びＲ３２は、互いに連結して環を形成していてもよく、該環は置換基を有していてもよい。）
【０１２２】
（Ｒ３１及びＲ３２について）
Ｒ３１及びＲ３２は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。
尚、Ｒ３１及びＲ３２は、互いに連結して環を形成していてもよく、該環は置換基を有していてもよい。
Ｒ３１及びＲ３２は、前記式（Ｉ−１）におけるＲ２１及びＲ２２と同様であり、好ましい態様も同様である。
つまり、前記式（ＩＩ−１）で表される化合物中のアニオンは、更に、前記式（Ｉ’−１）Ａ又は（Ｉ’−２）Ａで表されるアニオンであることが好ましい。
【０１２３】
（合成方法）
前記式（ＩＩ）で表される化合物は、例えばＪ．Ｃｈｅｍ．Ｓｏｃ．，ＰｅｒｋｉｎＴｒａｎｓ．１９９８，２，２９７．、国際公開第２００６／１２０２０５号及び国際公開第２００９／１０７７３４号に記載の方法に準じて合成することができる。
【０１２４】
（分子量）
本発明における前記式（ＩＩ）で表される化合物の分子量は、通常６００以上、好ましくは７５０以上、また通常２８００以下である。
上記範囲内であると、溶剤に対する溶解性が良好で且つ製造が容易である点で好ましい。
【０１２５】
以下に、本発明における式（ＩＩ）で表される化合物の好ましい具体例を示すが、本発明はこれらに限定されるものではない。
［式（ＩＩ）で表される化合物の具体例］
【０１２６】
【化３２】
0005915526.tif 000035
【０１２７】
【化３３】
0005915526.tif 000036
【０１２８】
（含有量）
本発明の第２の着色樹脂組成物は、式（ＩＩ）で表される化合物を、全固形分中、好ましくは、１重量％以上、より好ましくは３重量％以上、特に好ましくは５重量％以上、また好ましくは５０重量％以下、より好ましくは４０重量％以下、特に好ましくは３０重量％以下の割合で含有する。
上記上限以下であると、塗膜の硬化性が低下し難く、膜強度が十分であるため好ましい。また、上記下限以上であると、着色力が十分であることから、所望の濃度の色度が得られ易く、また膜厚が厚くなり難いため好ましい。
尚、本発明の第２の着色樹脂組成物中には、（Ａ）染料として、化合物（ＩＩ）の１種のみが含まれていてもよく、２種以上が含まれていてもよい。
更に、他の染料の１種又は２種以上が含まれていてもよいが、第２の着色樹脂組成物中の全（Ａ）染料の含有量は、組成物中、好ましくは１重量％以上、又は好ましくは３０重量％以下である。
尚、本発明の第２の着色樹脂組成物において、化合物（ＩＩ）の含有量は、全（Ａ）染料の固形分中、３０重量％以上であることが好ましい。
【０１２９】
＜式（ＩＩＩ）で表される化合物について＞
本発明の第３の着色樹脂組成物は、（Ａ）染料として下記式（ＩＩＩ）で表される化合物を含有する。
下記式（ＩＩＩ）で表される化合物は、得られるカラーフィルタの耐熱性及び透過率が優れる点で好ましい。
【０１３０】
【化３４】
0005915526.tif 000037
【０１３１】
（上記式（ＩＩＩ）中、（Ｚ３）ｍ３−は、ｍ３価のジスルホニルイミドアニオンを表す。
ｍ３は、１〜４の整数を表す。
ｑは、１〜５の整数を表す。
Ｒ５０１及びＲ５０２は、各々独立に、置換基を有していてもよい炭素数１〜２０の脂肪族炭化水素基を表す。
Ｒ５１及びＲ５２は、各々独立に、−Ｏ−、−Ｓ−、−Ｎ−、−Ｓｅ−又は−ＣＲ５０３Ｒ５０４−を表す。
Ｒ５０３及びＲ５０４は、各々独立に，水素原子、又は炭素数１〜６の脂肪族炭化水素基を表す。
但し、Ｒ５１及びＲ５２が、−ＣＲ５０３Ｒ５０４−である場合、Ｒ５０３同士が、互いに連結して環を形成していてもよく、該環は置換基を有していてもよい。
環Ｙ１及びＹ２は、各々独立に、置換基を有していてもよいベンゼン環又はナフタレン環を表す。
但し、環Ｙ１及びＹ２におけるベンゼン環及びナフタレン環は、置換基としてニトロ基及びパーフルオロ基を有さない。）
【０１３２】
（ｑについて）
ｑは、１〜５の整数であり、染料の耐熱性が良好である点で、１〜３が特に好ましい。
【０１３３】
（Ｒ５０１及びＲ５０２について）
Ｒ５０１及びＲ５０２は、各々独立に、置換基を有していてもよい、炭素数１〜２０の脂肪族炭化水素基を表す。
脂肪族炭化水素基としては、例えば、メチル基、エチル基、ビニル基、エチニル基、プロピル基、イソプロピル基、イソプロペニル基、１−プロペニル基、２−プロペニル基、２−プロピニル基、ブチル基、イソブチル基、ｓｅｃ−ブチル基、ｔｅｒｔ−ブチル基、２−ブテニル基、１，３−ブタジエニル基、ペンチル基、イソペンチル基、ネオペンチル基、ｔｅｒｔ−ペンチル基、１−メチルペンチル基、２−メチルペンチル基、２−ペンテン−４−イニル基、ヘキシル基、イソヘキシル基、５−メチルヘキシル基、ヘプチル基、オクチル基等が挙げられる。
また、脂肪族炭化水素基が有していてもよい置換基としては、例えば、フェニル基、ｏ−トリル基、ｍ−トリル基、ｐ−トリル基、キシリル基、メシチル基、ｏ−クメニル基、ｍ−クメニル基、ｐ−クメニル基などの芳香族炭化水素基；メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、フェノキシ基、ベンジルオキシ基などのアルコキシ基；フルオロ基、クロロ基、ブロモ基、ヨード基などのハロゲン基；さらには、カルボキシ基、ニトロ基、シアノ基等が挙げられる。
Ｒ５０１及びＲ５０２は、それぞれ、炭素数１〜８のアルキル基であることが好ましく、炭素数１〜５のアルキル基であることがより好ましい。
Ｒ５０１及びＲ５０２が有していてもよい置換基としては、前記（置換基群Ｗ）の項に記載のものが挙げられる。
【０１３４】
（Ｒ５１及びＲ５２について）
Ｒ５１及びＲ５２は、各々独立に、−Ｏ−、−Ｓ−、−Ｎ−、−Ｓｅ−又は−ＣＲ５０３Ｒ５０４−を表す。
Ｒ５０３及びＲ５０４は、各々独立に，水素原子、又は炭素数１〜６の脂肪族炭化水素基を表す。
但し、Ｒ５１及びＲ５２が、−ＣＲ５０３Ｒ５０４−である場合、Ｒ５０３同士が、互いに連結して、環を形成していてもよい。
Ｒ５１とＲ５２との連結部分の構造として、例えば以下のものが挙げられるが、本発明はこれらに限定されるものではない。
【０１３５】
【化３５】
0005915526.tif 000038
【０１３６】
尚、Ｒ５０３及びＲ５０４における脂肪族炭化水素基が互いに連結して形成していてもよい環が有していてもよい置換基としては、前記（置換基群Ｗ）の項で記載のものが挙げられる。
【０１３７】
（環Ｙ１及びＹ２について）
環Ｙ１及びＹ２は、各々独立に、置換基を有していてもよいベンゼン環又はナフタレン環を表す。
但し、環Ｙ１及びＹ２におけるベンゼン環及びナフタレン環が有していてもよい置換基として、ニトロ基及びパーフルオロアルキル基を除く。
これは、ニトロ基やパーフルオロアルキル基を置換基として有していると、前記式（ＩＩＩ）で表される化合物は、組成物又は膜中で凝集体を形成し易く、これより得られるカラーフィルタの輝度が低下し易くなる為である。
また、ニトロ基やパーフルオロアルキル基は、周辺分子から電子を受け取り易く、これより前記式（ＩＩＩ）で表される化合物としては分解が起きやすく、これを用いて得られるカラーフィルタの耐熱性が低下しやすくなるからである。
【０１３８】
前記式（ＩＩＩ）で表される化合物は、Ｒ５１、Ｒ５２、Ｒ５０１及びＲ５０２から、リンカーを伸ばして、２量体又は３量体などを形成してもよい。
尚、上記式（ＩＩＩ）で表される化合物において、カチオン部位はシス−トランス異性体が存在するが、いずれの異性体であってもよい。
【０１３９】
［式（ＩＩＩ−１）で表される化合物について］
前記式（ＩＩＩ）で表される化合物は、下記式（ＩＩＩ−１）で表される化合物であることが好ましい。
【０１４０】
【化３６】
0005915526.tif 000039
【０１４１】
（上記式（ＩＩＩ−１）中、ｑ、Ｒ５１及びＲ５２、Ｒ５０１及びＲ５０２、並びに環Ｙ１及びＹ２は前記式（ＩＩＩ）における定義と同義である。
Ｒ４１及びＲ４２は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。
尚、Ｒ４１及びＲ４２は、互いに連結して環を形成していてもよく、該環は、置換基を有していてもよい。）
【０１４２】
（Ｒ４１及びＲ４２について）
Ｒ４１及びＲ４２は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。
尚、Ｒ４１及びＲ４２は、互いに連結して環を形成していてもよく、該環は、置換基を有していてもよい。
Ｒ４１及びＲ４２は、前記式（Ｉ−１）におけるＲ２１及びＲ２２と同様であり、好ましい態様も同様である。
即ち、Ｒ４１及びＲ４２は、アニオンの電荷が分散されて、アニオンが安定化する点で、フッ素原子を有する基であることが好ましく、特が炭素数１〜８のパーフルオロアルキル基であることが好ましい。
つまり、前記式（ＩＩＩ−１）で表される化合物中のアニオンは、更に前記式（Ｉ’−１）Ａ又は（Ｉ’−２）Ａで表されるアニオンであることが好ましい。
【０１４３】
（合成方法）
前記式（ＩＩＩ）で表される化合物は、例えばＪ．Ｃｈｅｍ．Ｓｏｃ．，ＰｅｒｋｉｎＴｒａｎｓ．１９９８，２，２９７．、国際公開第２００６／１２０２０５号及び国際公開第２００９／１０７７３４号に記載の方法に準じて合成することができる。
【０１４４】
（分子量）
本発明における前記式（ＩＩＩ）で表される化合物の分子量は、通常５５０以上、好ましくは６００以上、また通常２１００以下である。
上記範囲内であると、溶剤に対する溶解性が良好で且つ製造が容易である点で好ましい。
【０１４５】
以下に、本発明における式（ＩＩＩ）で表される化合物の好ましい具体例を示すが、本発明はこれらに限定されるものではない。
［式（ＩＩＩ）で表される化合物の具体例］
【０１４６】
【化３７】
0005915526.tif 000040
【０１４７】
（含有量）
本発明の第３の着色樹脂組成物は、式（ＩＩＩ）で表される化合物を、全固形分中、好ましくは、１重量％以上、より好ましくは３重量％以上、特に好ましくは５重量％以上、また好ましくは５０重量％以下、より好ましくは４０重量％以下、特に好ましくは３０重量％以下含有する。
上記上限以下であると、塗膜の硬化性が低下し難く、膜強度が十分であるため好ましい。また、上記下限以上であると、着色力が十分であることから、所望の濃度の色度が得られ易く、また膜厚が厚くなり難いため好ましい。
尚、本発明の第３の着色樹脂組成物中には、（Ａ）染料として、化合物（ＩＩＩ）の１種のみが含まれていてもよく、２種以上が含まれていてもよい。
更に、他の染料の１種又は２種以上が含まれていてもよいが、第３の着色樹脂組成物中の全（Ａ）染料の含有量は、組成物中、好ましくは１重量％以上、又は好ましくは３０重量％以下である。
尚、本発明の第３の着色樹脂組成物において、化合物（ＩＩＩ）の含有量は、全（Ａ）染料の固形分中、３０重量％以上であることが好ましい。
【０１４８】
［第４の態様に係る（Ａ）染料］
本発明の第４の着色樹脂組成物に含有される（Ａ）染料は、カチオンとアニオンからなる対イオンを含有し、該アニオンの分子量が１５０以上、６００以下で、且つ該対イオンが下記式（１）〜（３）の関係を満たす化合物（ＩＶ）である。
【０１４９】
【数３】
0005915526.tif 000041
【０１５０】
（上記式中、
ＩＰｃａｔｉｏｎは、前記カチオンのイオン化ポテンシャル（ｈａｒｔｒｅｅ）を表し、
ＥＡｃａｔｉｏｎは、前記カチオンの電子親和力（ｈａｒｔｒｅｅ）を表し、
ＩＰａｎｉｏｎは、前記アニオンのイオン化ポテンシャル（ｈａｒｔｒｅｅ）を表し、
ＥＡａｎｉｏｎは、前記アニオンの電子親和力（ｈａｒｔｒｅｅ）を表す。）
【０１５１】
上記構成とすることで、特に耐熱性に優れる理由について下記の通り推測する。
式（２）は、対イオン中のカチオンにおける電子の局在化の程度を表し、また式（３）は対イオン中のアニオンにおける電子の局在化の程度を表す。
対イオンの場合、アニオンとカチオンの、電子の局在化の程度が近いもの同士の方が、アニオンとカチオンの相互作用がより強くなる傾向がある。つまり、式（１）は、アニオンとカチオンの局在化の程度の差を示しており、より局在化の程度が近いもの同士の組合せであることを意味している。
更に、アニオンとカチオンの局在化の程度が近いもの同士であっても、アニオンが大きいとカチオンとの最適な結合がし難く、耐熱性向上につながり難い。その為、アニオンの分子量を１５０以上、６００以下としている。
【０１５２】
本発明の化合物（ＩＶ）とするには、アニオンの分子量を１５０以上、６００以下となるようにし、且つ、上記（１）〜（３）を満たす様に、公知の材料から適宜選択すればよい。
【０１５３】
本発明において、イオン化ポテンシャル及び電子親和力は、ＨＦ／６−３１Ｇ（Ｄ）の計算レベルで分子構造の最適化を行い、得られたＨＯＭＯ及びＬＵＭＯのエネルギーを、各々イオン化ポテンシャル（ｈａｒｔｒｅｅ）及び電子親和力（ｈａｒｔｒｅｅ）とした。
尚、イオン化ポテンシャル及び電子親和力を計算する際は、カチオン及びアニオンを個別に計算する。
【０１５４】
カチオンとしては、例えば「Ｉｎｄｕｓｔｒｉａｌ  Ｄｙｅｓ  −Ｃｈｅｍｉｓｔｒｙ，  Ｐｒｏｐｅｒｔｉｅｓ，  Ａｐｐｌｉｃａｔｉｏｎｓ−（Ｗｉｌｅｙ−ＶＣＨ，  ２００３年、Ｋｌａｕｓ  Ｈｕｎｇｅｒ編集）」等に記載されている染料から、前記式（３）を満たすものを選択する。
より具体的には、トリアリールメタン類、シアニン類、スチリル類、アジン類等の色素骨格（Ｃｈｒｏｍｏｐｈｏｒｅ）を有する化合物が挙げられ、所望する色により適宜選択することができる。
【０１５５】
アニオンの候補としては、前記式（２）、且つ分子量が１５０以上、６００以下のものから、更にカチオンとの関係で、式（１）を満たす様に選択すればよい。
アニオンの分子量は、通常１５０以上、好ましくは２００以上、更に好ましくは２５０以上、また通常６００以下、好ましくは５００以下である。
上記範囲内であると、本発明の効果が良好に得られる点で好ましい。
【０１５６】
また、本発明における化合物（ＩＶ）の分子量は、好ましくは５７０以上、更に好ましくは６００以上、また通常３０００以下である。
上記範囲内であると、溶剤に対する溶解性が良好で且つ製造が容易である点で好ましい。
【０１５７】
該化合物（ＩＶ）は、更に、カチオンが、下記式（Ｉ−２）ＣＡ又は（ＩＩ−２）ＣＡで表される化合物であることが好ましい。
【０１５８】
【化３８】
0005915526.tif 000042
【０１５９】
（上記式（Ｉ−２）ＣＡ中、Ｒ６１〜Ｒ６６は、各々独立に、水素原子、置換基を有していてもよい炭素数１〜８のアルキル基、又は置換基を有していてもよい芳香族環基を表す。
隣接するＲ６１〜Ｒ６６同士が連結して環を形成してもよく、該環は置換基を有していてもよい。
Ｒ６７及びＲ６８は、水素原子、又は任意の置換基を表す。
Ｒ６７及びＲ６８は、互いに連結して環を形成していてもよく、該環は置換基を有していてもよい。
また、上記式（Ｉ−２）ＣＡ中のベンゼン環は、更に任意の置換基を有していてもよい。
Ｒ６０１及びＲ６０２は、水素原子、置換基を有していてもよい炭素数１〜８のアルキル基、置換基を有していてもよい炭素数２〜６のアルケニル基、置換基を有していてもよい芳香族環基、又はフッ素原子を表す。
Ｒ６０１とＲ６０２は、互いに連結して環を形成していてもよく、該環は置換基を有していてもよい。）
【０１６０】
【化３９】
0005915526.tif 000043
【０１６１】
（上記式（ＩＩ−２）ＣＡ中、Ｒ７１〜Ｒ７６は、各々独立に、水素原子、置換基を有していてもよいアルキル基、又は置換基を有していてもよい芳香族環基を表す。
隣接するＲ７１〜Ｒ７６同士が、連結して環を形成していてもよく、該環は置換基を有していてもよい。
Ｒ７７及びＲ７８は、各々独立に、水素原子、又は任意の置換基を表す。
Ｒ７７及びＲ８８は、互いに連結して環を形成していてもよく、該環は置換基を有していてもよい。
又、上記式（ＩＩ−２）ＣＡ中のベンゼン環及びインドール環は更に任意の置換基を有していてもよい。）
【０１６２】
上記式（Ｉ−２）ＣＡ及び（ＩＩ−２）ＣＡで表される化合物の態様は、各々［式（Ｉ）で表される化合物］におけるカチオン及び［式（ＩＩ）で表される化合物］におけるカチオンの態様と同様である。好ましい態様も同様である。
つまり、前記式（Ｉ−２）ＣＡで表される化合物におけるＲ６１〜Ｒ６６は、［式（Ｉ）で表される化合物］におけるカチオンのＲ１〜Ｒ６と、Ｒ６７及びＲ６８は、Ｒ７及びＲ８と、Ｒ６０１及びＲ６０２はＲ１０１及びＲ１０２の態様と各々同じである。
また、前記式（ＩＩ−２）ＣＡで表される化合物におけるＲ７１〜Ｒ７６は［式（ＩＩ）で表される化合物］におけるカチオンのＲ１１〜Ｒ１６と、Ｒ７７及びＲ８８はＲ１７及びＲ１８の態様と各々同じである。
【０１６３】
本発明においては、前記式（Ｉ）で表される化合物及び前記式（ＩＩ）で表される化合物において、更に前記式（１）〜（３）の関係を満たすことが好ましい。
【０１６４】
（含有量）
本発明の第４の着色樹脂組成物は、化合物（ＩＶ）を、全固形分中、好ましくは、１重量％以上、より好ましくは３重量％以上、特に好ましくは５重量％以上、また好ましくは５０重量％以下、より好ましくは４０重量％以下、特に好ましくは３０重量％以下含有する。
上記上限以下であると、塗膜の硬化性が低下し難く、膜強度が十分であるため好ましい。また、上記下限以上であると、着色力が十分であることから、所望の濃度の色度が得られ易く、また膜厚が厚くなり難いため好ましい。
尚、本発明の第４の着色樹脂組成物中には、（Ａ）染料として、化合物（ＩＶ）の１種のみが含まれていてもよく、２種以上が含まれていてもよい。
更に、他の染料の１種又は２種以上が含まれていてもよいが、第１の着色樹脂組成物中の全（Ａ）染料の含有量は、組成物中、好ましくは１重量％以上、又は好ましくは３０重量％以下である。
尚、本発明の第４の着色樹脂組成物において、化合物（ＩＶ）の含有量は、全（Ａ）染料の固形分中、３０重量％以上であることが好ましい。
【０１６５】
［（Ｃ）バインダー樹脂］
（Ｃ）バインダー樹脂は、着色樹脂組成物の硬化手段により好ましいものが異なる。
本発明の着色樹脂組成物が光重合性樹脂組成物である場合、（Ｃ）バインダー樹脂としては、例えば日本国特開平７−２０７２１１号公報、日本国特開平８−２５９８７６号公報、日本国特開平１０−３００９２２号公報、日本国特開平１１−１４０１４４号公報、日本国特開平１１−１７４２２４号公報、日本国特開２０００−５６１１８号公報、日本国特開２００３−２３３１７９号公報などの各公報等に記載される高分子化合物を使用することができるが、中でも好ましくは下記（Ｃ−１）〜（Ｃ−５）の樹脂などが挙げられる。
【０１６６】
（Ｃ−１）：エポキシ基含有（メタ）アクリレートと、他のラジカル重合性単量体との共重合体に対し、該共重合体が有するエポキシ基の少なくとも一部に不飽和一塩基酸を付加させてなる樹脂、又は該付加反応により生じた水酸基の少なくとも一部に多塩基酸無水物を付加させて得られる、アルカリ可溶性樹脂（以下、「樹脂（Ｃ−１）」と称す場合がある。）
（Ｃ−２）：カルボキシル基含有直鎖状アルカリ可溶性樹脂（Ｃ−２）（以下、「樹脂（Ｃ−２）」と称す場合がある。）
（Ｃ−３）：前記樹脂（Ｃ−２）のカルボキシル基部分に、エポキシ基含有不飽和化合物を付加させた樹脂（以下「樹脂（Ｃ−３）」と称す場合がある。）
（Ｃ−４）：（メタ）アクリル系樹脂（以下、「樹脂（Ｃ−４）」と称す場合がある。）
（Ｃ−５）：カルボキシル基を有するエポキシアクリレート樹脂（以下「樹脂（Ｃ−５）と称す場合がある。）
このうち特に好ましくは樹脂（Ｃ−１）が挙げられ、以下該樹脂について説明する。
【０１６７】
尚、樹脂（Ｃ−２）〜（Ｃ−５）は、アルカリ性の現像液によって溶解され、目的とする現像処理が遂行される程度に溶解性を有するものであれば何でもよく、各々、日本国特開２００９−０２５８１３号公報の同項目として記載のものと同様である。好ましい態様も同様である。
【０１６８】
（Ｃ−１）：エポキシ基含有（メタ）アクリレートと、他のラジカル重合性単量体との共重合体に対し、該共重合体が有するエポキシ基の少なくとも一部に不飽和一塩基酸を付加させてなる樹脂、或いは該付加反応により生じた水酸基の少なくとも一部に多塩基酸無水物を付加させて得られるアルカリ可溶性樹脂
樹脂（Ｃ−１）の特に好ましい樹脂の一つとして、エポキシ基含有（メタ）アクリレート５〜９０モル％と、他のラジカル重合性単量体１０〜９５モル％との共重合体に対し、該共重合体が有するエポキシ基の１０〜１００モル％に不飽和一塩基酸を付加させてなる樹脂、或いは該付加反応により生じた水酸基の１０〜１００モル％に多塩基酸無水物を付加させて得られるアルカリ可溶性樹脂が挙げられる。
【０１６９】
そのエポキシ基含有（メタ）アクリレートとしては、例えば、グリシジル（メタ）アクリレート、３，４−エポキシブチル（メタ）アクリレート、（３，４−エポキシシクロヘキシル）メチル（メタ）アクリレート、４−ヒドロキシブチル（メタ）アクリレートグリシジルエーテル等が例示できる。中でもグリシジル（メタ）アクリレートが好ましい。これらのエポキシ基含有（メタ）アクリレートは１種を単独で用いてもよく、２種以上を併用してもよい。
【０１７０】
上記エポキシ基含有（メタ）アクリレートと共重合させる他のラジカル重合性単量体としては、本発明の効果を損わない限り特に制限はなく、例えば、ビニル芳香族類、ジエン類、（メタ）アクリル酸エステル類、（メタ）アクリル酸アミド類、ビニル化合物類、不飽和ジカルボン酸ジエステル類、モノマレイミド類などが挙げられるが、特に下記式（７）で表される構造を有するモノ（メタ）アクリレートが好ましい。
【０１７１】
下記式（７）で表される構造を有するモノ（メタ）アクリレートに由来する繰返し単位は、「他のラジカル重合性単量体」に由来する繰返し単位中、５〜９０モル％含有するものが好ましく、１０〜７０モル％含有するものが更に好ましく、１５〜５０モル％含有するものが特に好ましい。
【０１７２】
【化４０】
0005915526.tif 000044
【０１７３】
上記式（７）中、Ｒ８９は水素原子又はメチル基を示し、Ｒ９０は下記式（８）で表される構造を示す。
【０１７４】
【化４１】
0005915526.tif 000045
【０１７５】
上記式（８）中、Ｒ９１〜Ｒ９８は、各々独立に、水素原子又は炭素数１〜３のアルキル基を表す。尚、Ｒ９６とＲ９８とが、互いに連結して環を形成していてもよい。
Ｒ９６とＲ９８が連結して形成される環は、脂肪族環であるのが好ましく、飽和又は不飽和のいずれでもよく、更に炭素数は５〜６であることが好ましい。
【０１７６】
中でも、式（８）で表される構造中、特に下記構造式（８ａ）、（８ｂ）、又は（８ｃ）で表されるものが好ましい。
【０１７７】
【化４２】
0005915526.tif 000046
【０１７８】
尚、前記式（８）で表される構造を有するモノ（メタ）アクリレートは、１種を単独で用いてもよく、２種以上を併用してもよい。
【０１７９】
前記式（８）で表される構造を有するモノ（メタ）アクリレート以外の、「他のラジカル重合性単量体」としては、着色樹脂組成物に優れた耐熱性及び強度を向上しうる点で、スチレン、（メタ）アクリル酸−ｎ−ブチル、（メタ）アクリル酸−ｔｅｒｔ−ブチル、（メタ）アクリル酸シクロヘキシル、（メタ）アクリル酸イソボロニル、（メタ）アクリル酸アダマンチル、（メタ）アクリル酸ベンジル、（メタ）アクリル酸−２−ヒドロキシエチル、Ｎ−フェニルマレイミド、Ｎ−シクロヘキシルマレイミド、が挙げられる。
【０１８０】
上記モノマー群から選択された少なくとも１種に由来する繰返し単位の含有量が、１〜７０モル％であるものが好ましく、３〜５０モル％であるものが更に好ましい。
【０１８１】
尚、前記エポキシ基含有（メタ）アクリレートと、前記他のラジカル重合性単量体との共重合反応には、公知の溶液重合法が適用される。
【０１８２】
本発明において、前記エポキシ基含有（メタ）アクリレートと前記他のラジカル重合性単量体との共重合体としては、エポキシ基含有（メタ）アクリレートに由来する繰返し単位５〜９０モル％と、他のラジカル重合性単量体に由来する繰返し単位１０〜９５モル％と、からなるものが好ましく、前者２０〜８０モル％と、後者８０〜２０モル％とからなるものが更に好ましく、前者３０〜７０モル％と、後者７０〜３０モル％とからなるものが特に好ましい。
【０１８３】
上記範囲内であると、後述の重合性成分及びアルカリ可溶性成分の付加量が十分であり、また、耐熱性や膜の強度が十分であるため好ましい。
【０１８４】
上記の様に合成された、エポキシ基含有共重合体のエポキシ基部分に、不飽和一塩基酸（重合性成分）と、更に多塩基酸無水物（アルカリ可溶性成分）とを反応させる。
【０１８５】
ここで、エポキシ基に付加させる不飽和一塩基酸としては、公知のものを使用することができ、例えば、エチレン性不飽和二重結合を有する不飽和カルボン酸が挙げられる。
具体例としては、（メタ）アクリル酸、クロトン酸、ｏ−、ｍ−、ｐ−ビニル安息香酸、α−位がハロアルキル基、アルコキシル基、ハロゲン原子、ニトロ基、又はシアノ基などで置換された（メタ）アクリル酸等のモノカルボン酸等が挙げられる。中でも好ましくは（メタ）アクリル酸である。これらは１種を単独で用いてもよく、２種以上を併用してもよい。
このような成分を付加させることにより、本発明で用いるバインダー樹脂に重合性を付与することができる。
【０１８６】
これらの不飽和一塩基酸は、通常、前記共重合体が有するエポキシ基の１０〜１００モル％に付加させるが、好ましくは３０〜１００モル％、より好ましくは５０〜１００モル％に付加させる。前記範囲内であると、着色樹脂組成物の経時安定性に優れるため好ましい。尚、共重合体のエポキシ基に不飽和一塩基酸を付加させる方法としては、公知の方法を採用することができる。
【０１８７】
更に、共重合体のエポキシ基に不飽和一塩基酸を付加させたときに生じる水酸基に付加させる多塩基酸無水物としては、公知のものが使用できる。
例えば、無水マレイン酸、無水コハク酸、無水イタコン酸、無水フタル酸、テトラヒドロ無水フタル酸、ヘキサヒドロ無水フタル酸、無水クロレンド酸等の二塩基酸無水物；無水トリメリット酸、無水ピロメリット酸、ベンゾフェノンテトラカルボン酸無水物、ビフェニルテトラカルボン酸無水物等の三塩基以上の酸の無水物が挙げられる。中でも、無水コハク酸及びテトラヒドロ無水フタル酸が好ましい。これらの多塩基酸無水物は１種を単独で用いてもよく、２種以上を併用してもよい。
このような成分を付加させることにより、本発明で用いるバインダー樹脂にアルカリ可溶性を付与することができる。
【０１８８】
これらの多塩基酸無水物は、通常、前記共重合体が有するエポキシ基に、不飽和一塩基酸を付加させることにより生じる水酸基の１０〜１００モル％に付加させるが、好ましくは２０〜９０モル％、より好ましくは３０〜８０モル％に付加させる。
上記範囲内であると、現像時の残膜率及び溶解性が十分であるため好ましい。
尚、当該水酸基に多塩基酸無水物を付加させる方法としては、公知の方法を採用することができる。
【０１８９】
更に、光感度を向上させるために、前述の多塩基酸無水物を付加させた後、生成したカルボキシル基の一部にグリシジル（メタ）アクリレートや重合性不飽和基を有するグリシジルエーテル化合物を付加させてもよい。このような樹脂の構造に関しては、例えば日本国特開平８−２９７３６６号公報や日本国特開２００１−８９５３３号公報に記載されている。
【０１９０】
上述のバインダー樹脂（Ｃ−１）の、ＧＰＣ（ゲルパーミエーションクロマトグラフィー）で測定したポリスチレン換算の重量平均分子量（Ｍｗ）は、３０００〜１０００００が好ましく、５０００〜５００００が特に好ましい。上記範囲内であると、耐熱性や膜強度、更に現像液に対する溶解性が良好である点で好ましい。
また、分子量分布の目安として、重量平均分子量（Ｍｗ）／数平均分子量（Ｍｎ）の比は、２．０〜５．０が好ましい。
なお、バインダー樹脂（Ｃ−１）の酸価は、通常１０〜２００ｍｇ−ＫＯＨ／ｇ、好ましくは１５〜１５０ｍｇ−ＫＯＨ／ｇ、更に好ましくは２５〜１００ｍｇ−ＫＯＨ／ｇである。酸価が低くなりすぎると、現像液に対する溶解性が低下する場合がある。逆に、高すぎると、膜荒れが生じることがある。
【０１９１】
着色樹脂組成物における（Ｃ）バインダー樹脂の含有量は、全固形分中、通常０．１〜８０重量％、好ましくは１〜６０重量％である。
上記範囲内であると、基板への密着性が良好であり、また露光部への現像液の浸透性が適度で、画素の表面平滑性や感度が良好である点で好ましい。
【０１９２】
［（Ｂ）溶剤］
本発明の着色樹脂組成物は、（Ｂ）溶剤を必須成分とする。溶剤は、着色樹脂組成物に含まれる各成分を溶解または分散させ、粘度を調節する機能を有する。
該（Ｂ）溶剤としては、着色樹脂組成物を構成する各成分を溶解または分散させることができるものであればよく、沸点が１００〜２００℃の範囲のものを選択するのが好ましい。より好ましくは１２０〜１７０℃の沸点をもつものである。
【０１９３】
このような溶剤としては、例えば、次のようなものが挙げられる。
エチレングリコールモノメチルエーテル、エチレングリコールモノエチルエーテル、エチレングリコールモノプロピルエーテル、エチレングリコールモノブチルエーテル、プロピレングリコールモノメチルエーテル、プロピレングリコール−モノｔ−ブチルエーテル、ジエチレングリコールモノメチルエーテル、ジエチレングリコールモノエチルエーテル、メトキシメチルペンタノール、プロピレングリコールモノエチルエーテル、ジプロピレングリコールモノエチルエーテル、ジプロピレングリコールモノメチルエーテル、３−メチル−３−メトキシブタノール、トリプロピレングリコールモノメチルエーテルのようなグリコールモノアルキルエーテル類；
エチレングリコールジメチルエーテル、エチレングリコールジエチルエーテル、ジエチレングリコールジメチルエーテル、ジエチレングリコールジエチルエーテル、ジエチレングリコールジプロピルエーテル、ジエチレングリコールジブチルエーテルのようなグリコールジアルキルエーテル類；
エチレングリコールモノメチルエーテルアセテート、エチレングリコールモノエチルエーテルアセテート、プロピレングリコールモノメチルエーテルアセテート、プロピレングリコールモノエチルエーテルアセテート、プロピレングリコールモノプロピルエーテルアセテート、メトキシブチルアセテート、３−メトキシブチルアセテート、メトキシペンチルアセテート、ジエチレングリコールモノエチルエーテルアセテート、ジエチレングリコールモノブチルエーテルアセテート、ジプロピレングリコールモノメチルエーテルアセテート、３−メチル−３−メトキシブチルアセテートのようなグリコールアルキルエーテルアセテート類；
【０１９４】
ジエチルエーテル、ジプロピルエーテル、ジイソプロピルエーテル、ジアミルエーテル、エチルイソブチルエーテル、ジヘキシルエーテルのようなエーテル類；
アセトン、メチルエチルケトン、メチルアミルケトン、メチルイソプロピルケトン、メチルイソアミルケトン、ジイソプロピルケトン、ジイソブチルケトン、メチルイソブチルケトン、シクロヘキサノン、エチルアミルケトン、メチルブチルケトン、メチルヘキシルケトン、メチルノニルケトンのようなケトン類；
エタノール、プロパノール、ブタノール、ヘキサノール、シクロヘキサノール、エチレングリコール、プロピレングリコール、ジエチレングリコール、ジプロピレングリコール、グリセリンのような１価または多価アルコール類；
ｎ−ペンタン、ｎ−オクタン、ジイソブチレン、ｎ−ヘキサン、ヘキセン、イソプレン、ジペンテン、ドデカンのような脂肪族炭化水素類；
シクロヘキサン、メチルシクロヘキサン、メチルシクロヘキセン、ビシクロヘキシルのような脂環式炭化水素類；
ベンゼン、トルエン、キシレン、クメンのような芳香族炭化水素類；
アミルホルメート、エチルホルメート、酢酸エチル、酢酸ブチル、酢酸プロピル、酢酸アミル、メチルイソブチレート、エチレングリコールアセテート、エチルプロピオネート、プロピルプロピオネート、酪酸ブチル、酪酸イソブチル、イソ酪酸メチル、エチルカプリレート、ブチルステアレート、エチルベンゾエート、３−エトキシプロピオン酸メチル、３−エトキシプロピオン酸エチル、３−メトキシプロピオン酸メチル、３−メトキシプロピオン酸エチル、３−メトキシプロピオン酸プロピル、３−メトキシプロピオン酸ブチル、γ−ブチロラクトンのような鎖状または環状エステル類；
３−メトキシプロピオン酸、３−エトキシプロピオン酸のようなアルコキシカルボン酸類；
ブチルクロライド、アミルクロライドのようなハロゲン化炭化水素類；
メトキシメチルペンタノンのようなエーテルケトン類；
アセトニトリル、ベンゾニトリルのようなニトリル類：
【０１９５】
上記に該当する市販の溶剤としては、ミネラルスピリット、バルソル＃２、アプコ＃１８ソルベント、アプコシンナー、ソーカルソルベントＮｏ．１およびＮｏ．２、ソルベッソ＃１５０、シェルＴＳ２８  ソルベント、カルビトール、エチルカルビトール、ブチルカルビトール、メチルセロソルブ、エチルセロソルブ、エチルセロソルブアセテート、メチルセロソルブアセテート、ジグライム（いずれも商品名）などが挙げられる。
【０１９６】
これらの溶剤は、１種を単独で用いてもよく、２種以上を併用してもよい。
【０１９７】
上記溶剤中、前述の本発明に係る（Ａ）染料の溶解性の点から、グリコールモノアルキルエーテル類が好ましい。中でも、特に組成物中の各種構成成分の溶解性の点からプロピレングリコールモノメチルエーテルが特に好ましい。
【０１９８】
また、例えば任意成分として後述する（Ｆ）顔料を含む場合には、塗布性、表面張力などのバランスがよく、組成物中の構成成分の溶解度が比較的高い点からは、溶剤としてさらにグリコールアルキルエーテルアセテート類を混合して使用することがより好ましい。なお、顔料を含む組成物中では、グリコールモノアルキルエーテル類は極性が高く、顔料を凝集させる傾向があり、着色樹脂組成物の粘度を上げる等、保存安定性を低下させる場合がある。このため、グリコールモノアルキルエーテル類の使用量は過度に多くない方が好ましく、（Ｂ）溶剤中のグリコールモノアルキルエーテル類の割合は５〜５０重量％が好ましく、５〜３０重量％がより好ましい。
【０１９９】
また、最近の大型基板等に対応したスリットコート方式への適性という観点からは、１５０℃以上の沸点をもつ溶剤を併用することも好ましい。この場合、このような高沸点溶剤の含有量は、（Ｂ）溶剤全体に対して３〜５０重量％が好ましく、５〜４０重量％がより好ましく、５〜３０重量％が特に好ましい。高沸点溶剤の量が少なすぎると、例えばスリットノズル先端で染料成分などが析出・固化して異物欠陥を惹き起こす可能性があり、また多すぎると組成物の乾燥速度が遅くなり、後述するカラーフィルタ製造工程における、減圧乾燥プロセスのタクト不良や、プリベークのピン跡といった問題を惹き起こすことが懸念される。
【０２００】
なお、沸点１５０℃以上の溶剤は、グリコールアルキルエーテルアセテート類であっても、またグリコールアルキルエーテル類であってもよく、この場合は、沸点１５０℃以上の溶剤を別途含有させなくてもかまわない。
【０２０１】
本発明の着色樹脂組成物は、インクジェット法によるカラーフィルタ製造に供してもよいが、インクジェット法によるカラーフィルタ製造においては、ノズルから発せられるインクは数〜数十ｐＬと非常に微小であるため、ノズル口周辺あるいは画素バンク内に着弾する前に、溶剤が蒸発してインクが濃縮・乾固する傾向がある。これを回避するためには溶剤の沸点は高い方が好ましく、具体的には、（Ｂ）溶剤が沸点１８０℃以上の溶剤を含むことが好ましい。特に、沸点が２００℃以上、とりわけ沸点が２２０℃以上の溶剤を含有することが好ましい。また、沸点１８０℃以上である高沸点溶剤は、（Ｂ）溶剤中５０重量％以上であることが好ましい。このような高沸点溶剤の割合が５０重量％未満である場合には、インク液滴からの溶剤の蒸発防止効果が十分に発揮されないおそれがある。
【０２０２】
本発明の着色樹脂組成物において、（Ｂ）溶剤の含有量に特に制限はないが、その上限は通常９９重量％とする。組成物中の（Ｂ）溶剤の含有量が９９重量％を超える場合は、（Ｂ）溶剤を除く各成分の濃度が小さくなり過ぎて、塗布膜を形成するには不適当となるおそれがある。一方、（Ｂ）溶剤の含有量の下限値は、塗布に適した粘性等を考慮して、通常７５重量％、好ましくは８０重量％、更に好ましくは８２重量％である。
【０２０３】
［（Ｄ）重合性モノマー］
本発明の着色樹脂組成物は、（Ｄ）重合性モノマーを含有することが好ましい。
（Ｄ）重合性モノマーは、重合可能な低分子化合物であれば特に制限はないが、エチレン性二重結合を少なくとも１つ有する付加重合可能な化合物（以下、「エチレン性化合物」と言う場合がある。）が好ましい。
【０２０４】
エチレン性化合物は、本発明の着色樹脂組成物が活性光線の照射を受けた場合、後述する光重合開始成分の作用により付加重合し、硬化するようなエチレン性二重結合を有する化合物である。尚、本発明における（Ｄ）重合性モノマーは、いわゆる高分子物質に相対する概念を意味し、狭義の単量体以外に二量体、三量体、オリゴマーも包含する。
【０２０５】
（Ｄ）重合性モノマーにおけるエチレン性化合物としては、例えば、（メタ）アクリル酸等の不飽和カルボン酸；モノヒドロキシ化合物と不飽和カルボン酸とのエステル；脂肪族ポリヒドロキシ化合物と不飽和カルボン酸とのエステル；芳香族ポリヒドロキシ化合物と不飽和カルボン酸とのエステル；不飽和カルボン酸と多価カルボン酸及び前述の脂肪族ポリヒドロキシ化合物、芳香族ポリヒドロキシ化合物等の多価ヒドロキシ化合物とのエステル化反応により得られるエステル；ポリイソシアネート化合物と（メタ）アクリロイル基含有ヒドロキシ化合物とを反応させたウレタン骨格を有するエチレン性化合物；等が挙げられる。
【０２０６】
脂肪族ポリヒドロキシ化合物と不飽和カルボン酸とのエステルとしては、エチレングリコールジ（メタ）アクリレート、トリエチレングリコールジ（メタ）アクリレート、トリメチロールプロパントリ（メタ）アクリレート、トリメチロールエタントリ（メタ）アクリレート、ペンタエリスリトールジ（メタ）アクリレート、ペンタエリスリトールトリ（メタ）アクリレート、ペンタエリスリトールテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、グリセロール（メタ）アクリレート等の（メタ）アクリル酸エステルが挙げられる。また、これら（メタ）アクリル酸エステルの（メタ）アクリル酸部分を、イタコン酸部分に代えたイタコン酸エステル、クロトン酸部分に代えたクロトン酸エステル、或いは、マレイン酸部分に代えたマレイン酸エステル等が挙げられる。
【０２０７】
芳香族ポリヒドロキシ化合物と不飽和カルボン酸とのエステルとしては、ハイドロキノンジ（メタ）アクリレート、レゾルシンジ（メタ）アクリレート、ピロガロールトリ（メタ）アクリレート等が挙げられる。
【０２０８】
不飽和カルボン酸と多価カルボン酸及び多価ヒドロキシ化合物とのエステル化反応により得られるエステルは、単一物であってもよく、混合物であってもよい。代表例としては、（メタ）アクリル酸、フタル酸、及びエチレングリコールの縮合物；（メタ）アクリル酸、マレイン酸、及びジエチレングリコールの縮合物；（メタ）アクリル酸、テレフタル酸、及びペンタエリスリトールの縮合物；（メタ）アクリル酸、アジピン酸、ブタンジオール、及びグリセリンの縮合物等が挙げられる。
【０２０９】
ポリイソシアネート化合物と（メタ）アクリロイル基含有ヒドロキシ化合物とを反応させたウレタン骨格を有するエチレン性化合物としては、ヘキサメチレンジイソシアネート、トリメチルヘキサメチレンジイソシアネート等の脂肪族ジイソシアネート；シクロヘキサンジイソシアネート、イソホロンジイソシアネート等の脂環式ジイソシアネート；トリレンジイソシアネート、ジフェニルメタンジイソシアネート等の芳香族ジイソシアネートと、２−ヒドロキシエチル（メタ）アクリレート、３−ヒドロキシ〔１，１，１−トリ（メタ）アクリロイルオキシメチル〕プロパン等の（メタ）アクリロイル基含有ヒドロキシ化合物との反応物が挙げられる。
【０２１０】
その他、本発明に用いられるエチレン性化合物の例としては、エチレンビス（メタ）アクリルアミド等の（メタ）アクリルアミド類；フタル酸ジアリル等のアリルエステル類；ジビニルフタレート等のビニル基含有化合物等が挙げられる。
【０２１１】
これらの中では脂肪族ポリヒドロキシ化合物と不飽和カルボン酸とのエステルが好ましく、ペンタエリスリトール又はジペンタエリスリトールの（メタ）アクリル酸エステルがより好ましく、ジペンタエリスリトールヘキサ（メタ）アクリレートが特に好ましい。
【０２１２】
また、エチレン性化合物は酸価を有するモノマーであってもよい。酸価を有するモノマーとしては、例えば、脂肪族ポリヒドロキシ化合物と不飽和カルボン酸とのエステルであり、脂肪族ポリヒドロキシ化合物の未反応のヒドロキシル基に非芳香族カルボン酸無水物を反応させて酸基を持たせた多官能単量体が好ましく、特に好ましくは、このエステルにおいて、脂肪族ポリヒドロキシ化合物がペンタエリスリトール及び／又はジペンタエリスリトールであるものである。
これらの単量体は１種を単独で用いてもよいが、製造上、単一の化合物を得ることは難しいことから、２種以上の混合物を使用してもよい。
また、必要に応じて（Ｄ）重合性モノマーとして酸基を有しない多官能モノマーと酸基を有する多官能モノマーを併用してもよい。
【０２１３】
酸基を有する多官能モノマーの好ましい酸価としては、０．１〜４０ｍｇ−ＫＯＨ／ｇであり、特に好ましくは５〜３０ｍｇ−ＫＯＨ／ｇである。
上記範囲内であると、現像溶解特性が低下しにくく、また製造や取り扱いが容易である。更に、光重合性能が落ち難く、画素の表面平滑性等の硬化性が良好であるため好ましい。
【０２１４】
本発明において、より好ましい酸基を有する多官能モノマーは、例えば、ジペンタエリスリトールヘキサアクリレート、ジペンタエリスリトールペンタアクリレート、ジペンタエリスリトールペンタアクリレートのコハク酸エステルを主成分とする混合物である。この多官能モノマーと他の多官能モノマーを組み合わせて使用することもできる。
【０２１５】
本発明の着色樹脂組成物において、これらの（Ｄ）重合性モノマーの含有量は、全固形分中、通常１重量％以上、好ましくは５重量％以上、更に好ましくは１０重量％以上であり、また、通常８０重量％以下、好ましくは７０重量％以下、更に好ましくは５０重量％以下、特に好ましくは４０重量％以下である。
また、（Ｄ）重合性モノマーの前記（Ａ）染料に対する比率は、通常１重量％以上、好ましくは５重量％以上、更に好ましくは１０重量％以上、特に好ましくは２０重量％以上であり、また、通常２００重量％以下、好ましくは１００重量％以下、更に好ましくは８０重量％以下である。
【０２１６】
上記範囲内であると、光硬化が適度であり、現像時の密着不良が置き難く、また現像後の断面が逆テーパー形状になり難く、更に溶解性低下による剥離現象・抜け不良が置き難いため好ましい。
【０２１７】
［（Ｅ）光重合開始成分及び／又は熱重合開始成分］
本発明の着色樹脂組成物は、塗膜を硬化させる目的で、（Ｅ）光重合開始成分及び／又は熱重合開始成分を含むことが好ましい。ただし、硬化の方法はこれらの開始剤によるもの以外でもよい。
【０２１８】
特に、本発明の着色樹脂組成物が、（Ｃ）成分としてエチレン性二重結合を有する樹脂を含む場合や、（Ｄ）成分としてエチレン性化合物を含む場合には、光を直接吸収し、又は光増感されて分解反応又は水素引き抜き反応を起こし、重合活性ラジカルを発生する機能を有する光重合開始成分及び／又は熱によって重合活性ラジカルを発生する熱重合開始成分を含有することが好ましい。なお、本発明において光重合開始成分としての（Ｅ）成分とは、光重合開始剤（以下、任意に「（Ｅ１）成分」とも称する）に重合加速剤（以下、任意に「（Ｅ２）成分」とも称する）、増感色素（以下、任意に「（Ｅ３）成分」とも称する）などの付加剤が併用されている混合物を意味する。
【０２１９】
（光重合開始成分）
本発明の着色樹脂組成物に含有されていてもよい光重合開始成分は、通常、（Ｅ１）光重合開始剤、及び必要に応じて添加される（Ｅ２）重合加速剤及び（Ｅ３）増感色素等の付加剤との混合物として用いられ、光を直接吸収し、或いは光増感されて分解反応又は水素引き抜き反応を起こし、重合活性ラジカルを発生する機能を有する成分である。
【０２２０】
光重合開始成分を構成する（Ｅ１）光重合開始剤としては、例えば、日本国特開昭５９−１５２３９６号号、日本国特開昭６１−１５１１９７号公報の各公報等に記載のチタノセン誘導体類；日本国特開平１０−３００９２２号公報、日本国特開平１１−１７４２２４号公報、日本国特開２０００−５６１１８号公報の各公報等に記載されるヘキサアリールビイミダゾール誘導体類；日本国特開平１０−３９５０３号公報等に記載のハロメチル化オキサジアゾール誘導体類、ハロメチル−ｓ−トリアジン誘導体類、Ｎ−フェニルグリシン等のＮ−アリール−α−アミノ酸類、Ｎ−アリール−α−アミノ酸塩類、Ｎ−アリール−α−アミノ酸エステル類等のラジカル活性剤、α−アミノアルキルフェノン誘導体類；日本国特開２０００−８００６８号公報等に記載のオキシムエステル系誘導体類等が挙げられる。
具体的には、例えば国際公開第２００９／１０７７３４号等に記載の光重合開始剤等が挙げられる。
【０２２１】
これら（Ｅ１）光重合開始剤の中では、α−アミノアルキルフェノン誘導体類、オキシムエステル系誘導体類、ビイミダゾール誘導体類、アセトフェノン誘導体類、及びチオキサントン誘導体類がより好ましい。
【０２２２】
また、オキシムエステル系誘導体類としては、１，２−オクタンジオン，１−〔４−（フェニルチオ）フェニル〕−，２−（ｏ−ベンゾイルオキシム）、エタノン，１−〔９−エチル−６−（２−メチルベンゾイル）−９Ｈ−カルバゾール−３−イル〕，１−（ｏ−アセチルオキシム）、等が挙げられる。
【０２２３】
その他に、ベンゾインアルキルエーテル類、アントラキノン誘導体類；２−メチル−（４’−メチルチオフェニル）−２−モルホリノ−１−プロパノン等のアセトフェノン誘導体類、２−エチルチオキサントン、２，４−ジエチルチオキサントン等のチオキサントン誘導体類、安息香酸エステル誘導体類、アクリジン誘導体類、フェナジン誘導体類、アンスロン誘導体類等も挙げられる。
【０２２４】
これら光重合開始剤の中では、α−アミノアルキルフェノン誘導体類、チオキサントン誘導体類、オキシムエステル系誘導体類がより好ましい。特に、オキシムエステル系誘導体類が好ましい。
【０２２５】
必要に応じて用いられる（Ｅ２）重合加速剤としては、例えば、Ｎ，Ｎ−ジメチルアミノ安息香酸エチルエステル等のＮ，Ｎ−ジアルキルアミノ安息香酸アルキルエステル類；２−メルカプトベンゾチアゾール、２−メルカプトベンゾオキサゾール、２−メルカプトベンゾイミダゾール等の複素環を有するメルカプト化合物；脂肪族多官能メルカプト化合物等のメルカプト化合物類等が挙げられる。
【０２２６】
これらの（Ｅ１）光重合開始剤及び（Ｅ２）重合加速剤は、それぞれ１種を単独で用いてもよく、２種以上を併用してもよい。
【０２２７】
また、必要に応じて感応感度を高める目的で、（Ｅ３）増感色素が用いられる。増感色素は、画像露光光源の波長に応じて、適切なものが用いられるが、例えば日本国特開平４−２２１９５８号公報、日本国特開平４−２１９７５６号公報の各公報等に記載のキサンテン系色素；日本国特開平３−２３９７０３号公報、日本国特開平５−２８９３３５号公報の各公報等に記載の複素環を有するクマリン系色素；日本国特開平３−２３９７０３号公報、日本国特開平５−２８９３３５号公報の各公報等に記載の３−ケトクマリン系色素；日本国特開平６−１９２４０号公報等に記載のピロメテン系色素；日本国特開昭４７−２５２８号公報、日本国特開昭５４−１５５２９２号公報、日本国特公昭４５−３７３７７号公報、日本国特開昭４８−８４１８３号公報、日本国特開昭５２−１１２６８１号公報、日本国特開昭５８−１５５０３号公報、日本国特開昭６０−８８００５号公報、日本国特開昭５９−５６４０３号公報、日本国特開平２−６９号公報、日本国特開昭５７−１６８０８８号公報、日本国特開平５−１０７７６１号公報、日本国特開平５−２１０２４０号公報、日本国特開平４−２８８８１８号公報の各公報等に記載のジアルキルアミノベンゼン骨格を有する色素等が挙げられる。
【０２２８】
（Ｅ３）増感色素もまた１種を単独で用いてもよく、２種以上を併用してもよい。
【０２２９】
本発明の着色樹脂組成物において、これらの（Ｅ）光重合開始成分の含有量は、全固形分中、通常０．１重量％以上、好ましくは０．２重量％以上、更に好ましくは０．５重量％以上、また通常４０重量％以下、好ましくは３０重量％以下、更に好ましくは２０重量％以下である。
上記範囲内であると、露光光線に対する感度が良好であり、また未露光部分の現像に対する溶解性が良好である点で好ましい。
【０２３０】
（熱重合開始成分）
本発明の着色樹脂組成物に含有されていてもよい熱重合開始成分の具体例としては、アゾ系化合物、有機過酸化物及び過酸化水素等が挙げられる。これらのうち、アゾ系化合物が好適に用いられる。より具体的には、例えば国際公開第２００９／１０７７３４号等に記載の熱重合開始成分を用いることができる。
これらの熱重合開始成分は、１種を単独で用いてもよく、２種以上を併用してもよい。
【０２３１】
［その他の任意成分］
本発明の着色樹脂組成物は、前記各成分の外に、界面活性剤、有機カルボン酸及び／又は有機カルボン酸無水物、熱硬化性化合物、可塑剤、熱重合防止剤、保存安定剤、表面保護剤、密着向上剤、現像改良剤等を含有していてもよい。また、後述の（Ｆ）顔料を含有する場合には、分散剤や分散助剤を含有してもよい。これら任意成分としては、例えば日本国特開２００７−１１３０００号公報記載の各種化合物を使用することができる。
【０２３２】
＜（Ｆ）顔料＞
本発明の着色樹脂組成物は、得られるカラーフィルタの耐熱性向上等の目的で、本発明の効果を損わない範囲で、（Ｆ）顔料を含有していてもよい。
【０２３３】
（Ｆ）顔料としては、例えばカラーフィルタの画素等を形成する場合には、青色、紫色等各種の色の顔料を使用することができる。また、その化学構造としては、例えばフタロシアニン系、キナクリドン系、ベンツイミダゾロン系、ジオキサジン系、インダンスレン系、ペリレン系等の有機顔料が挙げられる。この他に種々の無機顔料等も利用可能である。以下、使用できる顔料の具体例をピグメントナンバーで示す。
【０２３４】
青色顔料としては、例えばＣ．Ｉ．ピグメントブルー１、１：２、９、１４、１５、１５：１、１５：２、１５：３、１５：４、１５：６、１６、１７、１９、２５、２７、２８、２９、３３、３５、３６、５６、５６：１、６０、６１、６１：１、６２、６３、６６、６７、６８、７１、７２、７３、７４、７５、７６、７８、７９などを挙げることができる。
これらの中でも、青色の銅フタロシアニン顔料が好ましく、該銅フタロシアニン顔料としては、Ｃ．Ｉ．ピグメントブルー１５、１５：１、１５：２、１５：３、１５：４、１５：６などが好ましく挙げられ、更に好ましくはＣ．Ｉ．ピグメントブルー１５：６である。
この為、本発明の着色樹脂組成物が、青色顔料を含む場合、青色顔料の全含有量に対して、８０重量％以上、特に９０重量％以上、とりわけ９５〜１００重量％が、Ｃ．Ｉ．Ｐｉｇｍｅｎｔ  Ｂｌｕｅ１５：６であることが好ましい。
【０２３５】
紫色顔料としては、例えばＣ．Ｉ．ピグメントバイオレット１、１：１、２、２：２、３、３：１、３：３、５、５：１、１４、１５、１６、１９、２３、２５、２７、２９、３１、３２、３７、３９、４２、４４、４７、４９、５０などを挙げることができる。
これらの中でも、紫色のジオキサジン顔料が好ましく、該ジオキサジン顔料として、Ｃ．Ｉ．ピグメントバイオレット１９、２３などが好ましく挙げられ、更に好ましくはＣ．Ｉ．ピグメントバイオレット２３である。
この為、本発明の着色樹脂組成物が、紫色顔料を含む場合、紫色顔料の全含有量に対して、８０重量％以上、特に９０重量％以上、とりわけ９５〜１００重量％が、Ｃ．Ｉ．Ｐｉｇｍｅｎｔ  Ｖｉｏｌｅｔ２３であることが好ましい。
これらは１種を単独で用いてもよく、２種以上を任意の組み合わせおよび比率で混合して用いてもよい。
【０２３６】
本発明の着色樹脂組成物に用いる（Ｆ）顔料は、高いコントラストの画素を形成しうる点から平均一次粒径の小さいものが好ましく、具体的には、平均一次粒径が４０ｎｍ以下であることが好ましく、３５ｎｍ以下であることがより好ましい。
【０２３７】
特に、青色の銅フタロシアニン顔料についても同様に、好ましくは平均一次粒径が４０ｎｍ以下であり、より好ましくは３５ｎｍ以下、更に好ましくは２０〜３０ｎｍである。
また、ジオキサジン顔料については、平均一次粒径は好ましくは４０ｎｍ以下、より好ましくは２５〜３５ｎｍである。着色樹脂組成物中で顔料が凝集し難い点からは、平均一次粒径が小さすぎない方が好ましい。
【０２３８】
なお、ここで、（Ｆ）顔料の平均一次粒径は以下の方法により測定・算出された値である。
まず、（Ｆ）顔料をクロロホルム中に超音波分散し、コロジオン膜貼り付けメッシュ上に滴下して、乾燥させ、透過電子顕微鏡（ＴＥＭ）観察により、顔料の一次粒子像を得る。この像から、個々の顔料粒子の粒径を、同じ面積となる円の直径に換算した面積円相当径として、複数個（通常２００〜３００個程度）の顔料粒子についてそれぞれ粒径を求める。
得られた一次粒径の値を用い、下式の計算式の通り個数平均値を計算し、平均粒径を求める。
個々の顔料粒子の粒径：Ｘ１、Ｘ２、Ｘ３、Ｘ４、・・・・、Ｘｉ、・・・・・・Ｘｍ
【０２３９】
【数４】
0005915526.tif 000047
【０２４０】
｛配合量｝
本発明において、（Ｆ）顔料を含む場合、着色樹脂組成物における顔料の含有量は、全固形分中、通常８０重量％以下、好ましくは５０重量％以下である。
また、前記（Ａ）染料１００重量部に対する含有量は、通常２０００重量部以下、好ましくは１０００重量部以下である。
上記範囲内とすることで、化合物（Ｉ）〜（ＩＶ）による透過率に大きな影響をすることなく、耐熱性がより良好になり易い点で好ましい。
【０２４１】
［分散剤］
本発明の着色樹脂組成物が、（Ｆ）顔料を含む場合、更に分散剤を含有することが好ましい。
本発明における分散剤は、顔料が分散し、安定を保つことができれば特に種類を問わない。
例えば、カチオン系、アニオン系、ノニオン系や両性等の分散剤を使用することができるが、ポリマー分散剤が好ましい。具体的には、ブロック共重合体、ポリウレタン、ポリエステル、高分子共重合体のアルキルアンモニウム塩又はリン酸エステル塩、カチオン性櫛型グラフトポリマー等を挙げることができる。これら分散剤の中で、ブロック共重合体、ポリウレタン、カチオン性櫛型グラフトポリマーが好ましい。特にブロック共重合体が好ましく、この中でも親溶剤性を有するＡブロック及び窒素原子を含む官能基を有するＢブロックからなるブロック共重合体が好ましい。
具体的には、窒素原子含有官能基を有するＢブロックとして、側鎖に４級アンモニウム塩基、及び／又はアミノ基を有する単位構造が挙げられ、一方、親溶媒性のＡブロックとして、４級アンモニウム塩基及びアミノ基を有さない単位構造が挙げられる。
【０２４２】
係るアクリル系ブロック共重合体を構成するＢブロックは、４級アンモニウム塩基、及び／又はアミノ基を有する単位構造を有し、顔料吸着機能を持つ部位である。
又、係るＢブロックとして、４級アンモニウム塩基を有する場合、当該４級アンモニウム塩基は、直接主鎖に結合していてもよいが、２価の連結基を介して主鎖に結合していてもよい。
このようなブロック共重合体としては、例えば、日本国特開２００９−０２５８１３号公報に記載のものが挙げられる。
また、本発明の着色樹脂組成物は、上記した以外の分散剤を含んでいてもよい。その他の分散剤としては、例えば、例えば日本国特開２００６−３４３６４８号公報に記載のものが挙げられる。
【０２４３】
本発明の着色樹脂組成物が、（Ａ）染料として（Ｆ）顔料を含有する場合、分散剤の全固形分中の含有量は、（Ｆ）顔料の総含有量の２〜１０００重量％、特に５〜５００重量％、とりわけ１０〜２５０重量％の範囲内となるように用いることが好ましい。
上記範囲内とすることで、化合物（Ｉ）〜（ＩＶ）の耐熱性に影響を及ぼすことなく、良好な顔料分散性を確保することができ、また顔料の分散安定性がより良好となる点で好ましい。
【０２４４】
［着色樹脂組成物の調製方法］
本発明において、着色樹脂組成物は、適宜の方法により調製することができるが、例えば、前記（Ａ）染料及び（Ｃ）バインダー樹脂を、（Ｂ）溶剤及び必要に応じて用いられる任意成分と共に混合することで調製できる。
また、（Ａ）染料として（Ｆ）顔料を含む場合の調製方法としては、（Ｆ）顔料を含む（Ａ）染料を溶剤中、分散剤及び必要に応じて添加する分散助剤の存在下で、場合により（Ｃ）バインダー樹脂の一部と共に、例えば、ペイントシェイカー、サンドグラインダー、ボールミル、ロールミル、ストーンミル、ジェットミル、ホモジナイザー等を用いて、粉砕しつつ混合・分散して着色分散液を調製する。該着色分散液に、（Ａ）染料、（Ｃ）バインダー樹脂、必要に応じて、（Ｄ）重合性モノマー、（Ｅ）光重合開始成分及び／又は熱重合開始成分、などを添加し、混合することにより調製する方法を挙げることができる。
【０２４５】
［着色樹脂組成物の応用］
本発明の着色樹脂組成物は、通常、すべての構成成分が溶剤中に溶解或いは分散された状態である。このような着色樹脂組成物が基板上へ供給され、カラーフィルタや液晶表示装置、有機ＥＬディスプレイなどの構成部材が形成される。
以下、本発明の着色樹脂組成物の応用例として、カラーフィルタの画素としての応用、およびそれらを用いた液晶表示装置（パネル）および有機ＥＬディスプレイについて、説明する。
【０２４６】
＜カラーフィルタ＞
本発明のカラーフィルタは、本発明の着色樹脂組成物から形成された画素を有するものである。
以下に、本発明のカラーフィルタを形成する方法について説明する。
カラーフィルタの画素は、様々な方法で形成することができる。ここでは光重合性の着色樹脂組成物を使用してフォトリソグラフィー法にて形成する場合を例に説明するが、製造方法はこれに限定されるものではない。
まず、基板の表面上に、必要に応じて、画素を形成する部分を区画するようにブラックマトリックスを形成し、この基板上に、本発明の着色樹脂組成物を塗布したのち、プレベークを行って溶剤を蒸発させ、塗膜を形成する。次いで、この塗膜にフォトマスクを介して露光したのち、アルカリ現像液を用いて現像して、塗膜の未露光部を溶解除去し、その後ポストベークすることにより、赤色、緑色、青色の各画素パターンを形成して、カラーフィルタを作製することができる。
【０２４７】
画素を形成する際に使用される基板としては、透明で適度な強度を有するものであれば特に限定されないが、例えば、ポリエステル系樹脂、ポリオレフィン系樹脂、ポリカーボネート系樹脂、アクリル系樹脂、熱可塑性樹脂製シート、エポキシ樹脂、熱硬化性樹脂、各種ガラスなどが挙げられる。
また、これらの基板には、所望により、シランカップリング剤やウレタン系樹脂などによる薄膜形成処理、コロナ放電処理やオゾン処理などの表面処理等、適宜前処理を施してもよい。
着色樹脂組成物を基板に塗布する際には、スピナー法、ワイヤーバー法、フローコート法、スリット・アンド・スピン法、ダイコート法、ロールコート法、スプレーコート法等が挙げられる。中でも、スリット・アンド・スピン法、及びダイコート法が好ましい。
塗布膜の厚さは、乾燥後の膜厚として、通常、０．２〜２０μｍ、好ましくは０．５〜１０μｍ、特に好ましくは０．８〜５．０μｍである。
上記範囲内であると、パターン現像や液晶セル化工程でのギャップ調整が容易であり、また所望の色発現がし易い点で好ましい。
【０２４８】
露光の際に使用される放射線としては、例えば、可視光線、紫外線、遠紫外線、電子線、Ｘ線等を使用することができるが、波長が１９０〜４５０ｎｍの範囲にある放射線が好ましい。
画像露光に使用される、波長１９０〜４５０ｎｍの放射線を用いるための光源は、特に限定されるものではないが、例えば、キセノンランプ、ハロゲンランプ、タングステンランプ、高圧水銀灯、超高圧水銀灯、メタルハライドランプ、中圧水銀灯、低圧水銀灯、カーボンアーク、蛍光ランプ等のランプ光源；アルゴンイオンレーザー、ＹＡＧレーザー、エキシマレーザー、窒素レーザー、ヘリウムカドミニウムレーザー、半導体レーザー等のレーザー光源等が挙げられる。特定の波長の光を照射して使用する場合には、光学フィルターを利用することもできる。
放射線の露光量は、１０〜１０，０００Ｊ／ｍ２が好ましい。
【０２４９】
また、前記アルカリ現像液としては、例えば、水酸化ナトリウム、水酸化カリウム、水酸化リチウム、炭酸ナトリウム、炭酸カリウム、炭酸水素ナトリウム、炭酸水素カリウム、珪酸ナトリウム、珪酸カリウム、メタ珪酸ナトリウム、燐酸ナトリウム、燐酸カリウム、燐酸水素ナトリウム、燐酸水素カリウム、燐酸二水素ナトリウム、燐酸二水素カリウム、水酸化アンモニウム等の無機アルカリ性化合物；モノ−・ジ−・又はトリ−エタノールアミン、モノ−・ジ−・又はトリ−メチルアミン、モノ−・ジ−・又はトリ−エチルアミン、モノ−・又はジ−イソプロピルアミン、ｎ−ブチルアミン、モノ−・ジ−・又はトリ−イソプロパノールアミン、エチレンイミン、エチレンジイミン、テトラメチルアンモニウムヒドロキシド（ＴＭＡＨ）、コリン等の有機アルカリ性化合物等の水溶液が好ましい。
前記アルカリ現像液には、例えばイソプロピルアルコール、ベンジルアルコール、エチルセロソルブ、ブチルセロソルブ、フェニルセロソルブ、プロピレングリコール、ジアセトンアルコール等の水溶性有機溶剤や界面活性剤等を適量添加することもできる。なお、アルカリ現像後は、通常、水洗する。
現像処理法としては、浸漬現像法、スプレー現像法、ブラシ現像法、超音波現像法等の何れかの方法によることができる。現像条件は、室温（２３℃）で５〜３００秒が好ましい。
【０２５０】
現像処理の条件には特に制限はないが、現像温度は通常１０℃以上、中でも１５℃以上、更には２０℃以上、また、通常５０℃以下、中でも４５℃以下、更には４０℃以下の範囲が好ましい。
【０２５１】
現像方法は、浸漬現像法、スプレー現像法、ブラシ現像法、超音波現像法等の何れかの方法によることができる。
【０２５２】
このようにして作製されたカラーフィルタを液晶表示装置に使用する場合には、このままの状態で画像上にＩＴＯ等の透明電極を形成して、カラーディスプレイ、液晶表示装置等の部品の一部として使用されるが、表面平滑性や耐久性を高めるため、必要に応じ、画像上にポリアミド、ポリイミド等のトップコート層を設けることもできる。また、一部、平面配向型駆動方式（ＩＰＳモード）等の用途においては、透明電極を形成しないこともある。また、垂直配向型駆動方式（ＭＶＡモード）では、リブを形成することもある。また、ビーズ散布型スペーサに代わり、フォトリソグラフィー法による柱構造（フォトスペーサー）を形成することもある。
【０２５３】
＜液晶表示装置＞
本発明の液晶表示装置は、上述の本発明のカラーフィルタを用いたものである。本発明の液晶表示装置の型式や構造については特に制限はなく、本発明のカラーフィルタを用いて常法に従って組み立てることができる。
例えば、「液晶デバイスハンドブック」（日刊工業新聞社、１９８９年９月２９日発行、日本学術振興会第１４２委員会著）に記載の方法で、本発明の液晶表示装置を形成することができる。
【０２５４】
＜有機ＥＬディスプレイ＞
本発明のカラーフィルタを含む有機ＥＬディスプレイを作成する場合、例えば図１に示すように、透明支持基板１０上に、本発明の着色樹脂組成物により青色画素２０が形成された青色カラーフィルタ上に有機保護層３０及び無機酸化膜４０を介して有機発光体５００を積層することによって多色の有機ＥＬ素子１００を作製する。
【０２５５】
有機発光体５００の積層方法としては、カラーフィルタ上面へ透明陽極５０、正孔注入層５１、正孔輸送層５２、発光層５３、電子注入層５４、及び陰極５５を逐次形成していく方法や、別基板上へ形成した有機発光体５００を無機酸化膜４０上に貼り合わせる方法などが挙げられる。このようにして作製された有機ＥＬ素子１００は、パッシブ駆動方式の有機ＥＬディスプレイにもアクティブ駆動方式の有機ＥＬディスプレイにも適用可能である。
【実施例】
【０２５６】
次に、合成例、実施例及び比較例を挙げて本発明をより具体的に説明するが、本発明はその要旨を超えない限り以下の実施例に限定されるものではない。【０２５７】
［１］（Ｃ）バインダー樹脂の合成  
（参考合成例１：バインダー樹脂ａの合成）
プロピレングリコールモノメチルエーテルアセテート１４５重量部を窒素置換しながら攪拌し１２０℃に昇温した。ここにスチレン２０重量部、グリシジルメタクリレート５７部及びトリシクロデカン骨格を有するモノアクリレートＦＡ−５１３Ｍ（日立化成社製）８２重量部を滴下し、更に１２０℃で２時間攪拌し続けた。次に反応容器内を空気置換に変え、アクリル酸２７重量部にトリスジメチルアミノメチルフェノール０．７重量部及びハイドロキノン０．１２重量部を投入し、１２０℃で６時間反応を続けた。その後、テトラヒドロ無水フタル酸（ＴＨＰＡ）５２重量部、トリエチルアミン０．７重量部を加え、１２０℃３．５時間反応させた。こうして得られたバインダー樹脂ａのＧＰＣにより測定した重量平均分子量Ｍｗは、ポリスチレン換算で約１５０００で、酸価は７８ｍｇＫＯＨ／ｇあった。バインダー樹脂ａの構造は以下に示す通り（以下の４種の繰り返し単位を含む高分子化合物）であった。【０２５８】
【化４３】
0005915526.tif 000048
【０２５９】
［２］（Ａ）染料の合成
（合成例１）【０２６０】
【化４４】
0005915526.tif 000049
【０２６１】
化合物１（６．０ｇ、２５ｍｍｏｌ：国際公開第２００８／００３６０４号に記載の方法で合成）、化合物２（６．４ｍｌ、５０ｍｍｏｌ：東京化成から購入）、炭酸カリウム（６．９ｇ、５０ｍｍｏｌ）、Ｎ−メチル−２−ピロリドン（２５ｍｌ）の混合物を１１０〜１２５℃で４時間加熱撹拌した。室温に冷却後水を加え、トルエンで抽出し、トルエン層を希塩酸および飽和食塩水で洗浄し、無水硫酸ナトリウムで乾燥した。減圧濃縮し、９．２ｇの薄茶色オイルを得た。このものをエタノール（４０ｍｌ）に溶解し、水酸化ナトリウム（２ｇ、５２．３ｍｍｏｌ）の水（２５ｍｌ）溶液を加え、８５℃で１時間撹拌した。放冷して、トルエンで抽出し、トルエン層を飽和食塩水で洗浄し、無水硫酸ナトリウムで乾燥した。減圧濃縮し、シリカゲルカラムクロマトグラフィー（ヘキサン／酢酸エチル＝３／１）で精製し、化合物３（５．９５ｇ、収率９４％）を白色粉末で得た。【０２６２】
【化４５】
0005915526.tif 000050
【０２６３】
化合物４（１．４７ｇ、４．３４ｍｍｏｌ：国際公開第２００９／１０７７３４号に記載の方法で合成）、化合物３（１．１ｇ、４．３４ｍｍｏｌ）、トルエン（３０ｍｌ）、オキシ塩化リン（０．６ｍｌ）の混合物を４時間加熱還流した後、室温に冷却し、水を加え、クロロホルムで抽出した。クロロホルム層を減圧濃縮し、シリカゲルカラムクロマトグラフィー（展開溶剤：クロロホルム／メタノール＝１５／１〜１０／１）で精製し、得られた固体をヘキサンで洗浄して化合物５（１．３２ｇ、収率５０％）を得た。【０２６４】
【化４６】
0005915526.tif 000051
【０２６５】
化合物５（８．９ｇ、１４．６ｍｍｏｌ）、化合物６（４．２ｇ、１４．６ｍｍｏｌ：東京化成社製）、メタノール（５０ｍｌ）の混合物を５０℃で１．５時間撹拌した後、減圧濃縮し、得られた固体をメタノール／水＝１／２で洗浄し、化合物Ｄ１（１１．５ｇ、収率９２．３％）を得た。【０２６６】
（合成例２）【０２６７】
【化４７】
0005915526.tif 000052
【０２６８】
化合物５（４．２７ｇ、７．０ｍｍｏｌ）、化合物７（２．３２ｇ、７．０ｍｍｏｌ：東京化成社製）、メタノール（２００ｍｌ）の混合物を５０℃で１．５時間撹拌した後、減圧濃縮し、得られた固体をメタノール／水＝１／２で洗浄し、化合物Ｄ２（５．４２ｇ、収率８９％）を得た。【０２６９】
（合成例３）【０２７０】
【化４８】
0005915526.tif 000053
【０２７１】
化合物５（４２７ｍｇ、０．７ｍｍｏｌ）、化合物８（１６１ｍｇ，０．７ｍｍｏｌ：東京化成社製）、メタノール（３０ｍｌ）の混合物を５０℃で１．５時間撹拌した後、減圧濃縮し、得られた固体を水で洗浄し、化合物Ｄ３（４８０ｍｇ、収率８７．７％）を得た。【０２７２】
（合成例４）【０２７３】
【化４９】
0005915526.tif 000054
【０２７４】
反応６：化合物９（２．５６ｇ、２３．９ｍｍｏｌ）、化合物１０（１，１，１−トリフルオロ−４−ヨード）ブタン（ＴＣＩ、１２．５ｇ、５２．５ｍｍｏｌ）、炭酸カリウム（７．２５ｇ、５２．５ｍｍｏｌ）及びＮ−メチル−２−ピロリドン（５０ｍｌ）の混合物を１００℃で５時間攪拌した後、室温に冷却し、酢酸エチルで希釈し、吸引濾過し、酢酸エチルで洗い込んだ。母液を水で２回洗浄した後、減圧濃縮した。オイルをトルエンに溶解し、水で３回洗浄し、飽和食塩水で洗浄した。無水硫酸ナトリウムで乾燥し、減圧濃縮し、シリカゲルカラムクロマトグラフィー（関東化学社製６０Ｎ、２００ｇ、ヘキサン／酢酸エチル＝２０／１−１５／１）で精製し、化合物１０（６．９１ｇ、収率８８％）を得た。【０２７５】
反応７：化合物１１（２５ｇ）とトルエン（１００ｍｌ）の混合物に塩化チオニル（１４ｍｌ）を加８０℃で１時間攪拌後、減圧濃縮し、酸クロリドを得た。別容器に無水塩化アルミニウム（２０．４ｇ）と１，２−ジクロロエタン（１００ｍｌ）の混合物を氷浴で冷却し、酸クロリドの１，２−ジクロロエタン（５０ｍｌ）溶液を滴下した。１５分攪拌後、化合物１０（２１．１ｇ）を滴下し、室温にした後、氷水に注いだ。４Ｎ水酸化ナトリウム水溶液でｐＨ１０以上として、クロロホルムで抽出した。クロロホルム層を１Ｎ水酸化ナトリウム水溶液で洗い、セライト濾過して不溶物を除いた。このものを飽和食塩水で洗浄し、無水硫酸ナトリウムで乾燥し、減圧濃縮した。シリカゲルカラムクロマトグラフィー（シリカゲル８００ｇ、ヘキサン／酢酸エチル＝４／１）で精製し、得られた結晶をヘキサンで洗浄して、化合物Ａを得た（１４．６ｇ）。【０２７６】
【化５０】
0005915526.tif 000055
【０２７７】
反応８：化合物Ａ（３．３８ｇ）、化合物１２（１．７１ｇ）及びトルエン（１５ｍｌ）の混合物にオキシ塩化リン（１．４ｍｌ）を加え１２０℃で２時間攪拌した。室温に冷却後、１Ｎ塩酸を加えて１５分攪拌し、クロロホルムで抽出した。クロロホルム層を水及び飽和食塩水で洗浄し、無水硫酸ナトリウムで乾燥した。減圧濃縮し、シリカゲルカラムクロマトグラフィー（クロロホルム／メタノール＝１５／１−１０／１−７／１）で精製し、得られた個体をヘキサンで洗浄して、化合物１３（３．２１ｇ）を得た。【０２７８】
反応９：化合物１３（１．０６ｇ）及びａｃｉｄ  ｂｌｕｅ  ８０（０．７０ｇ）をメタノールに溶解した後、減圧濃縮した。得られた個体をメタノール／水（１／２）の混合物溶剤で洗浄して、化合物Ｄ４（１．３４ｇ）を得た。【０２７９】
（合成例５）【０２８０】
【化５１】
0005915526.tif 000056
【０２８１】
化合物１４（３９７ｍｇ、０．６ｍｍｏｌ：国際公開第２００９／１０７７３４号に記載の方法で合成）、化合物６（１７２ｍｇ、０．６ｍｍｏｌ：東京化成社製）、メタノール（３０ｍｌ）の混合物を５０℃で１．５時間撹拌した後、減圧濃縮し、得られた固体をメタノール／水＝１／２で洗浄し、化合物Ｄ５（４１０ｍｇ、収率７５．３％）を得た。【０２８２】
（合成例６）【０２８３】
【化５２】
0005915526.tif 000057
【０２８４】
化合物１４（３９７ｍｇ、０．６ｍｍｏｌ：国際公開第２００９／１０７７３４号に記載の方法で合成）、化合物７（２００ｍｇ、０．６ｍｍｏｌ：東京化成社製）、メタノール（３０ｍｌ）の混合物を５０℃で１．５時間撹拌した後、減圧濃縮し、得られた固体をメタノール／水＝１／２で洗浄し、化合物Ｄ６（４５０ｍｇ、収率８１．６％）を得た。【０２８５】
（合成例７）【０２８６】
【化５３】
0005915526.tif 000058
【０２８７】
反応１０：化合物１７（１０ｇ）のＮ，Ｎ−ジメチルホルムアミド（１００ｍｌ）溶液を氷浴で冷却し、水素化ナトリウム（６０％、４．３ｇ）を加え、しばらく攪拌後、化合物１８（６．５ｇ）を少しずつ添加した。室温で５時間攪拌後、水を加え、ジクロロメタン抽出を行い、シリカゲルカラムクロマトグラフィーにて精製して化合物Ｂ（３．１ｇ）を得た。【０２８８】
【化５４】
0005915526.tif 000059
【０２８９】
反応１１：化合物Ｂ（５．６１ｇ）、化合物１９（２．６５ｇ）、トルエン（１５ｍｌ）の混合物にオキシ塩化リン（１．８ｍｌ）を加え、１１５℃で２時間攪拌した。室温に戻した後、飽和食塩水（３０ｍｌ）を加え、クロロホルムで２回抽出した。シリカゲルカラムクロマトグラフィー（シリカゲル３００ｇ、クロロホルム／メタノー＝１／０−１０／１／７／１）で精製し、得られた固体をヘキサンで洗浄して化合物２０（９．２３ｇ）を得た。【０２９０】
反応１２：化合物２０（５．００ｇ）、ａｃｉｄ  ｂｌｕｅ  ８０（２．５６ｇ）、メタノール（５０ｍｌ）の混合物を４０℃で１時間攪拌した後、減圧濃縮し、水を加え固体を濾取した。固体をメタノール／水＝１／３（２００ｍｌ）で洗浄し、再度メタノール／水＝１／３（２００ｍｌ）で洗浄して、化合物Ｄ７（５．９０ｇ）を得た。【０２９１】
（合成例８）【０２９２】
【化５５】
0005915526.tif 000060
【０２９３】
化合物１４（３９７ｍｇ、０．６ｍｍｏｌ：国際公開第２００９／１０７７３４号に記載の方法で合成）、ａｃｉｄ  Ｂｌｕｅ８０（２００ｍｇ、０．６ｍｍｏｌ：東京化成社製）、メタノール（３０ｍｌ）の混合物を５０℃で１．５時間撹拌した後、減圧濃縮し、得られた固体をメタノール／水＝１／２で洗浄し、化合物Ｄ８（４５０ｍｇ、収率８１．６％）を得た。【０２９４】
［式（ＩＶ）で表される化合物の合成例および実施例］
（合成例９）【０２９５】
【化５６】
0005915526.tif 000061
【０２９６】
化合物２０（５ｇ、９．２５ｍｍｏｌ：林原生物化学研究所製）、化合物８（２．１３ｇ、９．２５ｍｍｏｌ：東京化成社製）、メタノール（４０ｍｌ）の混合物を５０℃で１．５時間撹拌した後、減圧濃縮し、得られた固体をメタノール／水＝１／３で洗浄し、化合物Ｄ９（４．９８ｇ、収率８６．７％）を得た。【０２９７】
（合成例１０）【０２９８】
【化５７】
0005915526.tif 000062
【０２９９】
化合物２０（３．２１ｇ、５．９ｍｍｏｌ：林原生物化学研究所製）、化合物６（１．７０ｇ、５．９ｍｍｏｌ：東京化成社製）、メタノール（２００ｍｌ）の混合物を５０℃で１．５時間撹拌した後、減圧濃縮し、得られた固体をメタノール／水＝１／２で洗浄し、化合物Ｄ１０（３．９１ｇ、収率９５％）を得た。【０３００】
（合成例１１）【０３０１】
【化５８】
0005915526.tif 000063
【０３０２】
化合物２０（５．４１ｇ、１０ｍｍｏｌ：林原生物化学研究所製）、化合物７（３．３１ｇ、１０ｍｍｏｌ、東京化成社製）、メタノール（２００ｍｌ）の混合物を５０℃で１．５時間撹拌した後、減圧濃縮し、得られた固体をメタノール／水＝１／２で洗浄し、化合物Ｄ１１（６．６５ｇ、収率９４％）を得た。【０３０３】
［３］イオン化ポテンシャル及び電子親和力の測定
前記合成した化合物に関して、ＨＦ／６−３１Ｇ（Ｄ）の計算レベルで分子構造の最適化を行い、得られたＨＯＭＯ及びＬＵＭＯのエネルギーを各々イオン化ポテンシャル及び電子親和力とした。
測定した結果を表１に纏めた。【０３０４】
【表１】
0005915526.tif 000064
【０３０５】
※１：上記表１中、式（１）〜（３）欄の○は、各々の式の範囲に「該当する」を意味し、×は、各々の式の範囲に「該当しない」を意味する。
※２：上記表１中、分子量の欄の○は、分子量１５０〜６００の範囲に「該当する」を意味し、×は分子量１５０〜６００の範囲に「該当しない」を意味する。【０３０６】
［４］着色樹脂組成物の調製（実施例１〜６及び比較例１〜３）
表２に、実施例１〜６、及び比較例１〜３に用いた（Ａ）染料を示す。【０３０７】
【表２】
0005915526.tif 000065
【０３０８】
上記各染料及びその他の成分を表３に記載の比率で混合して、着色樹脂組成物を調製した。混合に際しては、染料が十分に溶解するまで１時間以上攪拌し、最後に５μｍの駒型フィルターによって濾過し、異物を取り除いた。【０３０９】
【表３】
0005915526.tif 000066
【０３１０】
［５］分光特性及び耐熱性評価
５ｃｍ角に切断したガラス基板上に、上記各着色樹脂組成物をスピンコート法により乾燥膜厚１．８μｍとなるように塗布し、減圧乾燥させた後、ホットプレート上にて８０℃３分間プリベークした。その後、６０ｍＪ／ｃｍ２の露光量にて全面露光した後、分光光度計Ｕ−３３１０（日立製作所製）にて、分光透過率を測定し、ｘｙｚ表色系における色度（Ｃ光源）及び輝度を算出した。結果をまとめて表４に示す。  【０３１１】
続いて、上記基板について、クリーンオーブンにて２３０℃３０分焼成した後、上記同様、分光透過率を測定し、焼成前の色度との色差（ΔＥ＊ａｂ）、即ち耐熱性を測定した結果を以下表４に示す。【０３１２】
【表４】
0005915526.tif 000067
【０３１３】
表４に示すが如く、本発明の着色樹脂組成物を用いて形成された画素は、輝度の大幅な低下がなく、且つ耐熱性が飛躍的に向上している。【０３１４】
本発明を詳細にまた特定の実施態様を参照して説明したが、本発明の精神と範囲を逸脱することなく様々な変更や修正を加えることができることは当業者にとって明らかである。本出願は２０１０年６月２３日出願の日本特許出願（特願２０１０−１４２７４８）に基づくものであり、その内容はここに参照として取り込まれる。
【符号の説明】
【０３１５】
１０  透明支持基板
５０  透明陽極
５２  正孔輸送層
５３  発光層
５５  陰極
１００  有機ＥＬ素子
２０  青色画素
３０  有機保護層
４０  無機酸化膜
５００  有機発光体
５１  正孔注入層
５４  電子注入層
【図１】
0005915526.tif 000078